(57)【要約】複数の粒子を含む組成物であって、複数の粒子は、約２５重量％〜約９４重量％の水溶性担体；約５重量％〜約４５重量％の第四級アンモニウム化合物；及び約０．５重量％〜約１０重量％のカチオン性ポリマー；を含み、複数の粒子が、第四級アンモニウム化合物及びカチオン性ポリマーのうちの少なくとも１つを含む個々の粒子を含み、個々の粒子が、第四級アンモニウム化合物及びカチオン性ポリマーのうちの少なくとも１つの重量分率が互いに異なり、個々の粒子はそれぞれ、約１ｍｇ〜約１ｇの質量を有する組成物。
2021504595.tif 000002
【特許請求の範囲】
【請求項１】
複数の粒子を含む組成物であって、前記複数の粒子が、
２５重量％〜９４重量％の水溶性担体と、
５重量％〜４５重量％の第四級アンモニウム化合物と、
０．５重量％〜約１０重量％のカチオン性ポリマーと
を含み、
前記複数の粒子が、前記第四級アンモニウム化合物及び前記カチオン性ポリマーのうちの少なくとも１つを含む個々の粒子を含み、
前記個々の粒子が、前記第四級アンモニウム化合物及び前記カチオン性ポリマーのうちの少なくとも１つの重量分率で互いに異なり、
前記個々の粒子がそれぞれ、１ｍｇ〜１ｇの質量を有する組成物。
【請求項２】
前記第四級アンモニウム化合物が、１８〜６０、任意に２０〜６０、好ましくは２０〜５６、より好ましくは２０〜４２、より好ましくは２０〜３５のヨウ素価を有する親脂肪酸化合物から形成される、請求項１に記載の組成物。
【請求項３】
前記第四級アンモニウム化合物がエステルの第四級アンモニウム化合物である、請求項１又は２に記載の組成物。
【請求項４】
前記個々の粒子が、２５℃〜１２０℃の融解の開始を有する、請求項１〜３のいずれか一項に記載の組成物。
【請求項５】
前記複数の粒子が、前記第四級アンモニウム化合物を１０重量％〜４０重量％含む、請求項１〜４のいずれか一項に記載の組成物。
【請求項６】
前記粒子が、１重量％〜５重量％の前記カチオン性ポリマーを含む、請求項１〜５のいずれか一項に記載の組成物。
【請求項７】
前記カチオン性ポリマーがカチオン性多糖類である、請求項１〜６のいずれか一項に記載の組成物。
【請求項８】
前記水溶性担体が、ポリエチレングリコール、酢酸ナトリウム、重炭酸ナトリウム、塩化ナトリウム、ケイ酸ナトリウム、ポリプロピレングリコールポリオキソアルキレン、ポリエチレングリコール脂肪酸エステル、ポリエチレングリコールエーテル、硫酸ナトリウム、デンプン、及びこれらの混合物からなる群から選択される、請求項１〜７のいずれか一項に記載の組成物。
【請求項９】
前記担体が、２０００〜１３０００の重量平均分子量を有するポリエチレングリコールを含む、請求項１〜８のいずれか一項に記載の組成物。
【請求項１０】
前記粒子が、１重量％〜４０重量％の脂肪酸を更に含む、請求項１〜９のいずれか一項に記載の組成物。
【請求項１１】
前記第四級アンモニウム化合物が、ジ−（タローオイルオキシエチル）−Ｎ，Ｎ−メチルヒドロキシエチルアンモニウムメチルサルフェートである、請求項１〜１０のいずれか一項に記載の組成物。
【請求項１２】
前記カチオン性ポリマーがカチオン性多糖類であり、前記カチオン性多糖類が、トリメチルアンモニウム基で置換されたエポキシドと反応したヒドロキシエチルセルロースのポリマー状第四級アンモニウム塩である、請求項１〜１１のいずれか一項に記載の組成物。
【請求項１３】
前記水溶性担体が水溶性ポリマーである、請求項１〜１２のいずれか一項に記載の組成物。
【請求項１４】
前記個々の粒子が、実質的に均質又は均質に構造化された個々の粒子である、請求項１〜１３のいずれか一項に記載の組成物。
【請求項１５】
衣料品を処理するためのプロセスであって、
洗濯機に衣料品を提供する工程と、前記洗濯機の洗浄サブサイクル中の前記衣料品を請求項１〜１４のいずれか一項に記載の組成物と接触させる工程と
を含むプロセス。
【発明の詳細な説明】
【技術分野】
【０００１】
洗浄を通した洗濯柔軟化添加剤。
【背景技術】
【０００２】
消費者は、衣類を洗浄するのに使用するプロセスを単純化することができ、彼らが汚れた洗濯物を処理するのに費やす時間を低減し、家族の衣類に高度の清潔度及び柔軟性を達成するのに役立つ製品に継続的に関心がある。洗濯物の洗浄及び柔軟化は、現在、消費者が洗濯機の異なる区画のいずれかに２つの製品を投入するか、１つの製品を洗濯機に投入するか、１つの製品を染料に投じることを必要とする。
【０００３】
布地を洗濯するプロセスは、洗浄、すすぎ、及び乾燥の３つの基本的な工程に分解することができる。洗浄工程は、典型的には、アニオン性界面活性剤を含む水及び洗剤組成物を、使用されていない製品形態及び洗浄工程中に形成された洗浄液中のアニオン性界面活性剤と相溶性である他の活性剤と共に使用する。洗浄後、洗濯物をすすぎ工程の一部として１回以上すすぐ。
【０００４】
現在、洗濯柔軟化は、洗剤組成物とは別個の液体柔軟化組成物を用いるすすぎ工程、又は乾燥工程中に、最も多くかつ実際的に達成される。洗濯機内の洗濯物に液体柔軟化組成物を適用するために、液体柔軟化組成物がすすぎ工程中に洗濯物に導入される。液体柔軟化組成物は、液体柔軟化組成物を洗浄組成物とは別個に維持する区画から、すすぎ中に自動的に導入され得る。区画は、存在する場合には撹拌器の一部であってもよく、又は液体柔軟化組成物をドラム内に分配するために開放され得る洗濯機の別の部分であってよい。これは、多くの場合、すすぎによる柔軟化と呼ばれる。すすぎによる柔軟化は、消費者が洗剤組成物及び柔軟化組成物を洗濯機の異なる場所に投入することを必要とし、これは不便である。
【０００５】
洗濯柔軟化はまた、布地柔軟化シートを使用して乾燥工程中に達成され得る。洗浄及び柔軟化に対するこれらの手法のいずれかについて、洗浄は柔軟化とは別に行われる。
【０００６】
消費者は、場所が洗濯機の一部であるか、場所が洗濯機と乾燥機との間に分配されるかどうかにかかわらず、複数の製品を異なる場所に分配しなければならないことを不都合であると見出している。消費者は、洗剤組成物及び柔軟化組成物を単一の場所に投入できることを望んでいる。
【０００７】
残念ながら、液体洗剤組成物は、柔軟化組成物と不適合である傾向がある。液体洗剤組成物は、衣類を洗浄するのを助けるアニオン性界面活性剤を含む。柔軟化組成物は、典型的には、衣類を柔軟化するためのカチオン性界面活性剤を含む。単一のパッケージ内で組み合わせると、アニオン性界面活性剤とカチオン性界面活性剤とを結合させて固体沈殿物を形成し得る。これは、液体の形態で一緒に包装されるとき、又は洗浄液中で一緒にパッケージされたときの組み合わせの安定性、及び柔軟化組成物の非存在下での洗剤組成物と比較して洗浄能力が低下するという問題が生じる。この不適合性の問題には、洗剤組成物及び布地柔軟化組成物が互いに別個に投入及び適用されるという理由がある。洗剤組成物とは別にパッケージ化された液体布地柔軟化組成物は、洗濯機に組成物を投入することの不便さ、知覚される乱雑さ、及び製品の質感に起因して、一部の消費者から好まれない場合がある。
【発明の概要】
【発明が解決しようとする課題】
【０００８】
これらの限界を念頭に置いて、洗浄工程中の洗浄を通した柔軟化を提供するために、洗濯洗剤と共に消費者によって分配され得る固体の形態の洗浄を通した布地柔軟化組成物に対する、未だ対処されていない継続的な必要性が存在する。
【課題を解決するための手段】
【０００９】
複数の粒子を含む組成物であって、当該複数の粒子は、約２５重量％〜約９４重量％の水溶性担体と、約５重量％〜約４５重量％の第四級アンモニウム化合物と、及び約０．５重量％〜約１０重量％のカチオン性ポリマーとを含み、当該複数の粒子が、当該第四級アンモニウム化合物及び当該カチオン性ポリマーのうちの少なくとも１つを含む個々の粒子を含み、当該個々の粒子が、当該第四級アンモニウム化合物及び当該カチオン性ポリマーのうちの少なくとも１つの重量分率が互いに異なり、当該粒子がそれぞれ、約１ｍｇ〜約１ｇの質量を有する組成物。
【図面の簡単な説明】
【００１０】
【図１】洗剤のみで洗浄されたテリーの摩擦係数、及びタイプＡ〜Ｄの粒子の１つと組み合わせた洗剤の摩擦係数の棒グラフである。
【図２】タイプＡ〜Ｄの粒子の写真である。
【発明を実施するための形態】
【００１１】
本明細書に記載の組成物は、消費者が洗濯機に入れるのに簡便な洗浄を通した布地柔軟化組成物を提供することができる。洗浄を通した布地柔軟化組成物は、複数の粒子を含む組成物に提供され得る。複数の粒子は、洗剤組成物のパッケージとは別個のパッケージ内に提供され得る。洗剤組成物のパッケージとは別個のパッケージ内の複数の粒子として柔軟化組成物を有することは、使用される洗剤組成物の量とは無関係に、消費者が柔軟化組成物の量を選択することを可能にするため、有益であり得る。これにより、使用される柔軟化組成物の量、またそれによってそれらが達成する、非常に有益な消費者の利益である柔軟化の利益の程度をカスタマイズする機会を消費者に与えることができる。
【００１２】
粒子状製品、特に粉塵ではない微粒子は、多くの消費者によって好まれる。粒子状製品は、消費者がパッケージから洗濯機に直接、又は洗濯機の投入区画に容易に投入することができる。又は消費者は、パッケージから、１つ以上の投入用のしるしを任意に備える投入カップに投入し、次いで粒子を洗濯機の投入区画に、又はドラムに直接投入することができる。投入カップが使用される製品では、粒子状製品は、液体製品よりも汚れにくい傾向がある。
【００１３】
布地柔軟化組成物の複数の粒子は、担体、第四級アンモニウム化合物、及びカチオン性ポリマーを含み得る。担体は、第四級アンモニウム化合物及びカチオン性ポリマーを洗濯機に運搬する。複数の粒子は、洗浄液に溶解される。第四級アンモニウム化合物は、洗浄液から布地の繊維上に堆積される。カチオン性ポリマーは布地の繊維上に堆積され、布地上への第四級アンモニウム化合物の堆積を促進する。繊維上に堆積したカチオン性ポリマー及び第四級アンモニウム化合物は、消費者に柔らかさの感触をもたらす。
【００１４】
複数の粒子は、水溶性担体を約２５重量％〜約９４重量％含むことができる。複数の粒子は、約５重量％〜約４５重量％の第四級アンモニウム化合物、任意に、約１８〜約６０、任意に約２０〜約６０のヨウ素価を有する親脂肪酸化合物から形成される第四級アンモニウム化合物を更に含むことができる。複数の粒子は、約０．５重量％〜約１０重量％のカチオン性ポリマーを更に含むことができる。個々の粒子は、約１ｍｇ〜約１ｇの質量を有することができる。個々の粒子は、約２５℃〜約１２０℃の融解開始を有することができる。個々の粒子は粘土を含むことができる。複数の粒子は、約０．１重量％〜約７重量％の粘土を含み得る。粘土は、ベントナイトであり得る。
【００１５】
複数の粒子は、約３：１〜約３０：１、任意に約５：１〜約１５：１、任意に約５：１〜約１０：１、任意に約８：１の重量パーセントのカチオン性ポリマーに対する第四級アンモニウム化合物の重量パーセントの比を有し得る。理論に束縛されるものではないが、第四級アンモニウム化合物の質量分率及びカチオン性ポリマーの質量分率は、カチオン性ポリマーからの補助を成し得て、処理される布地へ第四級アンモニウム化合物の十分なレベルの堆積を堆積させる。
【００１６】
複数の粒子を構成する粒子は、約３０分未満、任意に約２８分未満、任意に約２５分未満、任意に約２２分未満、任意に約２０分未満、任意に約５分〜約３０分、任意に約８分〜約２５分、任意に約１０分〜約２５分の粒子分散時間を有することができる。複数の粒子を構成する粒子は、約３分〜約３０分、任意に約５分〜約３０分、任意に約１０分〜約３０分の粒子分散時間を有することができる。洗浄サブサイクルの長さよりも短い分散時間を有する粒子は、最大の柔軟性効果をもたらし、その粒子又は残留物がすすぎサブサイクルに送達される可能性を低減するのに望ましい場合がある。
【００１７】
複数の粒子は、約１０重量％未満の水、任意に約８重量％未満の水、任意に約５重量％未満の水、任意に約３重量％未満の水を含み得る。任意に、複数の粒子は、約０重量％〜約１０重量％の水、任意に約０重量％〜約８重量％の水、任意に約０重量％〜約５重量％の水、任意に約０重量％〜約３重量％の水を含み得る。これらの範囲の含水量を減少させる又は有することは、より安定した個々の粒子を生じると考えられる。水の質量分率が低いほど、個々の粒子はより安定すると考えられる。
【００１８】
水溶性担体又は水分散性担体
複数の粒子は、水溶性担体又は水分散性担体を含み得る。水溶性担体又は水分散性担体は、布地ケア用の有益剤を洗浄液に運ぶ働きをする。担体の溶解時に、布地ケア用の有益剤は、洗浄液の中に分散される。
【００１９】
水溶性担体は、短時間、例えば約１０分未満で洗浄液に可溶である材料であり得る。水溶性担体又は水分散性担体は、水溶性無機アルカリ金属塩、水溶性アルカリ土類金属塩、水溶性有機アルカリ金属塩、水溶性有機アルカリ土類金属塩、水溶性炭水化物、水溶性ケイ酸塩、水溶性尿素、及びこれらの任意の組み合わせからなる群から選択され得る。
【００２０】
アルカリ金属塩は、例えば、リチウムの塩、ナトリウムの塩、及びカリウムの塩、並びにこれらの任意の組み合わせからなる群から選択されてよい。有用なアルカリ金属塩は、例えば、アルカリ金属フッ化物、アルカリ金属塩化物、アルカリ金属臭化物、アルカリ金属ヨウ化物、アルカリ金属硫酸塩、アルカリ金属重硫酸塩、アルカリ金属リン酸塩、アルカリ金属一水素リン酸塩、アルカリ金属二水素リン酸塩、アルカリ金属炭素塩、アルカリ金属一水素炭素塩、アルカリ金属酢酸塩、アルカリ金属クエン酸塩、アルカリ金属乳酸塩、アルカリ金属ピルビン酸塩、アルカリ金属ケイ酸塩、アルカリ金属アスコルビン酸塩、及びこれらの組み合わせからなる群から選択されてよい。
【００２１】
アルカリ金属塩は、フッ化ナトリウム、塩化ナトリウム、臭化ナトリウム、ヨウ化ナトリウム、硫酸ナトリウム、重硫酸ナトリウム、リン酸ナトリウム、リン酸一水素ナトリウム、リン酸二水素ナトリウム、炭酸ナトリウム、炭酸水素ナトリウム、酢酸ナトリウム、クエン酸ナトリウム、乳酸ナトリウム、酒石酸ナトリウム、ケイ酸ナトリウム、アスコルビン酸ナトリウム、フッ化カリウム、塩化カリウム、臭化カリウム、ヨウ化カリウム、硫酸カリウム、重硫酸カリウム、リン酸カリウム、リン酸一水素カリウム、リン酸二水素カリウム、炭酸カリウム、炭酸一水素カリウム、酢酸カリウム、クエン酸カリウム、乳酸カリウム、酒石酸カリウム、ケイ酸カリウム、カリウム、アスコルビン酸塩、及びこれらの組み合わせからなる群から選択されてもよい。
【００２２】
アルカリ土類金属塩は、マグネシウムの塩、カルシウムの塩など、及びこれらの組み合わせからなる群から選択されてよい。アルカリ土類金属塩は、アルカリ金属フッ化物、アルカリ金属塩化物、アルカリ金属臭化物、アルカリ金属ヨウ化物、アルカリ金属硫酸塩、アルカリ金属重硫酸塩、アルカリ金属リン酸塩、アルカリ金属一水素リン酸塩、アルカリ金属二水素リン酸塩、アルカリ金属炭素塩、アルカリ金属一水素炭素塩、アルカリ金属酢酸塩、アルカリ金属クエン酸塩、アルカリ金属乳酸塩、アルカリ金属ピルビン酸塩、アルカリ金属ケイ酸塩、アルカリ金属アスコルビン酸塩、及びこれらの組み合わせからなる群から選択されてよい。アルカリ土類金属塩は、フッ化マグネシウム、塩化マグネシウム、臭化マグネシウム、ヨウ化マグネシウム、硫酸マグネシウム、リン酸マグネシウム、リン酸一水素マグネシウム、リン酸二水素マグネシウム、炭酸マグネシウム、炭酸一水素マグネシウム、酢酸マグネシウム、クエン酸マグネシウム、乳酸マグネシウム、酒石酸マグネシウム、ケイ酸マグネシウム、アスコルビン酸マグネシウム、フッ化カルシウム、塩化カルシウム、臭化カルシウム、ヨウ化カルシウム、硫酸カルシウム、リン酸カルシウム、リン酸一水素カルシウム、リン酸二水素カルシウム、炭酸カルシウム、炭酸一水素カルシウム、酢酸カルシウム、クエン酸カルシウム、乳酸カルシウム、酒石酸カルシウム、ケイ酸カルシウム、アスコルビン酸カルシウム、及びこれらの組み合わせからなる群から選択されてよい。
【００２３】
無機アルカリ金属塩及び無機アルカリ土類金属塩などの無機塩は、炭素を含まない。有機アルカリ金属塩及び有機アルカリ土類金属塩などの有機塩は、炭素を含む。有機塩は、アルカリ金属塩又はソルビン酸のアルカリ土類金属塩（すなわち、ソルビン酸塩（asorbate））であってよい。ソルビン酸塩は、ソルビン酸ナトリウム、ソルビン酸カリウム、ソルビン酸マグネシウム、ソルビン酸カルシウム、及びこれらの組み合わせからなる群から選択されてよい。
【００２４】
水溶性担体又は水分散性担体は、水溶性無機アルカリ金属塩、水溶性有機アルカリ金属塩、水溶性無機アルカリ土類金属塩、水溶性有機アルカリ土類金属塩、水溶性炭水化物、水溶性ケイ酸塩、水溶性尿素、及びこれらの組み合わせからなる群から選択される物質であってよい、又はそれを含んでよい。水溶性担体又は水分散性担体は、塩化ナトリウム、塩化カリウム、塩化カルシウム、塩化マグネシウム、硫酸ナトリウム、硫酸カリウム、硫酸マグネシウム、炭酸ナトリウム、炭酸カリウム、炭酸水素ナトリウム、炭酸水素カリウム、酢酸ナトリウム、酢酸カリウム、クエン酸ナトリウム、クエン酸カリウム、酒石酸ナトリウム、酒石酸カリウム、酒石酸カリウムナトリウム、乳酸カルシウム、水ガラス、ケイ酸ナトリウム、ケイ酸カリウム、デキストロース、フルクトース、ガラクトース、イソグルコース、グルコース、スクロース、ラフィノース、イソマルト、キシリトール、氷砂糖、ざらめ糖、及びこれらの組み合わせからなる群から選択されてよい。一実施形態では、水溶性担体は、塩化ナトリウムであってよい。一実施形態では、水溶性担体は、食卓塩であってよい。
【００２５】
水溶性担体又は水分散性担体は、重炭酸ナトリウム、硫酸ナトリウム、炭酸ナトリウム、ギ酸ナトリウム、ギ酸カルシウム、塩化ナトリウム、スクロース、マルトデキストリン、コーンシロップ固体、コーンスターチ、小麦デンプン、米デンプン、ジャガイモデンプン、タピオカデンプン、ケイ酸塩、クエン酸カルボキシメチルセルロース、脂肪酸、脂肪族アルコール、水素化獣脂のグリセリルジエステル、グリセロール、及びこれらの組み合わせからなる群から選択される物質であってよい、又はそれを含んでよい。
【００２６】
水溶性担体は、水溶性有機アルカリ金属塩、水溶性無機アルカリ土類金属塩、水溶性有機アルカリ土類金属塩、水溶性炭水化物、水溶性ケイ酸塩、水溶性尿素、デンプン、クエン酸カルボキシメチルセルロース、脂肪酸、脂肪族アルコール、水素化獣脂のグリセリルジエステル、グリセロール、ポリエチレングリコール、及びこれらの組み合わせからなる群から選択されてよい。
【００２７】
水溶性担体は、二糖類、多糖類、ケイ酸塩、炭酸塩、硫酸塩、クエン酸塩、及びこれらの組み合わせからなる群から選択され得る。
【００２８】
水溶性担体は、水溶性ポリマーであり得る。水溶性ポリマーは、ポリビニルアルコール（ＰＶＡ）、変性ＰＶＡ、ポリビニルピロリドン；ＰＶＡ／ポリビニルピロリドン及びＰＶＡ／ポリビニルアミンなどのＰＶＡコポリマー；部分加水分解されたポリ酢酸ビニル；ポリエチレンオキシドなどのポリアルキレンオキシド；ポリエチレングリコール；アクリルアミド；アクリル酸；セルロース；メチルセルロース、エチルセルロース及びプロピルセルロースなどのアルキルセルロース材料；セルロースエーテル；セルロースエステル；セルロースアミド；ポリ酢酸ビニル；ポリカルボン酸及び塩；ポリアミノ酸又はペプチド；ポリアミド、ポリアクリルアミド；マレイン酸／アクリル酸のコポリマー；デンプン、変性デンプンを含む多糖類；ゼラチン；アルギネート；キシログルカン；キシラン、グルクロノキシラン、アラビノキシラン、マンナン、グルコマンナン、及びガラクトグルコマンナンなどのその他のヘミセルロース系多糖類；並びにペクチン、キサンタン、及びカラギーナンなどの天然ガム、ローカストビーン、アラビア、トラガカント、並びにこれらの組み合わせからなる群から選択され得る。一実施形態では、ポリマーは、ポリアクリレート、特にスルホン化ポリアクリレート及び水溶性アクリレートコポリマー；並びにアルキルヒドロキシセルロース系材料、例えばメチルセルロース、カルボキシメチルセルロースナトリウム、変性カルボキシメチルセルロース、デキストリン、エチルセルロース、プロピルセルロース、ヒドロキシエチルセルロース、ヒドロキシプロピルメチルセルロース、マルトデキストリン、ポリメタクリレートを含む。更に別の実施形態では、水溶性ポリマーは、ＰＶＡ；ＰＶＡコポリマー；ヒドロキシプロピルメチルセルロース（ＨＰＭＣ）；及びこれらの混合物からなる群から選択され得る。
【００２９】
水溶性担体は、ポリビニルアルコール、変性ポリビニルアルコール、ポリビニルピロリドン、ポリビニルアルコール／ポリビニルピロリドン、ポリビニルアルコール／ポリビニルアミン、部分加水分解ポリ酢酸ビニル、ポリアルキレンオキシド、ポリエチレングリコール、アクリルアミド、アクリル酸、セルロース、アルキルセルロース系材料、メチルセルロース、エチルセルロース、プロピルセルロース、セルロースエーテル、セルロースエステル、セルロースアミド、ポリ酢酸ビニル、ポリカルボン酸及びポリカルボン酸塩、ポリアミノ酸又はペプチド、ポリアミド、ポリアクリルアミド、マレイン酸／アクリル酸のポリマー、多糖類、デンプン、加工デンプン、ゼラチン、アルジネート、キシログルカン、ヘミセルロース性多糖類、キシラン、グルクロノキシラン、アラビノキシラン、マンナン、グルコマンナン、ガラクトグルコマンナン、天然ガム、ペクチン、キサンタン、カラギーナン、ローカスビーン、アラビック、トラガカント、ポリアクリレート、スルホン化ポリアクリレート、水溶性アクリレートポリマー、アルキルヒドロキシセルロース系材料、メチルセルロース、カルボキシメチルセルロースナトリウム、変性カルボキシ−メチルセルロース、デキストリン、エチルセルロース、プロピルセルロース、ヒドロキシエチルセルロース、ヒドロキシプロピルメチルセルロース、マルトデキストリン、ポリメタクリレート、ポリビニルアルコールポリマー、ヒドロキシプロピルメチルセルロース、及びこれらの混合物からなる群から選択され得る。
【００３０】
水溶性担体は、有機材料であり得る。有機の担体は、水に容易に可溶であるという利益をもたらすことができる。
【００３１】
水溶性担体は、ポリエチレングリコール、酢酸ナトリウム、重炭酸ナトリウム、塩化ナトリウム、ケイ酸ナトリウム、ポリプロピレングリコールポリオキソアルキレン、ポリエチレングリコール脂肪酸エステル、ポリエチレングリコールエーテル、硫酸ナトリウム、デンプン、及びこれらの混合物からなる群から選択され得る。
【００３２】
水溶性担体は、ポリエチレングリコール（ＰＥＧ）であってよい。ＰＥＧは、粒子が本明細書に開示の質量範囲であるとき、洗浄サイクル中に溶解するのに十分水溶性であり得るため、個々の粒子を作製するのに用いるための好都合な物質であり得る。更に、ＰＥＧは、溶融物として容易に処理され得る。ＰＥＧの溶融温度の開始は、ＰＥＧの分子量の関数として変化し得る。複数の粒子は、約２５重量％〜約９４重量％の、約２０００〜約１３０００の重量平均分子量を有するＰＥＧを含むことができる。ＰＥＧは比較的低コストであり、多くの異なる形状及びサイズに形成され、非封入香料の拡散を最小限に抑え、水によく溶解し得る。ＰＥＧは、様々な重量平均分子量で入手可能である。ＰＥＧの適切な重量平均分子量の範囲は、約２，０００〜約１３，０００、あるいは約４，０００〜約１３，０００、あるいは約４，０００〜約１２，０００、あるいは約４，０００〜約１１，０００、あるいは約５，０００〜約１１，０００、あるいは約６，０００〜約１０，０００、あるいは約７，０００〜約９，０００、あるいはこれらの組み合わせを含む。ＰＥＧは、ＢＡＳＦ、例えば、Ｐｌｕｒｉｏｌ  Ｅ  ８０００（８０００が製品名であっても９０００の重量平均分子量を有する）、又は他のＰＬＵＲＩＯＬの製品から入手可能である。
【００３３】
複数の粒子は、ＰＥＧの複数の粒子の約２５重量％〜約９４重量％を含み得る。任意に、粒子は、約３５重量％〜約９４重量％、任意に約５０重量％〜約９４重量％、任意にこれらを組み合わせたもの、及び複数の粒子の重量部でのＰＥＧの前述の範囲いずれか以内にある全百分率又は全百分率の範囲を含んでもよい。
【００３４】
担体は、以下からなる群から選択される材料を含み得る；式Ｈ−（Ｃ２Ｈ４Ｏ）ｘ−（ＣＨ（ＣＨ３）ＣＨ２Ｏ）ｙ−（Ｃ２Ｈ４Ｏ）ｚ−ＯＨ、式中ｘは約５０〜約３００、ｙは約２０〜約１００であり、ｚは約１０〜約２００というポリアルキレンポリマー；式（Ｃ２Ｈ４Ｏ）ｑ−Ｃ（Ｏ）Ｏ−（ＣＨ２）ｒ−ＣＨ３、式中ｑは約２０〜約２００であり、ｒは約１０〜約３０というポリエチレングリコール脂肪酸エステル；式ＨＯ−（Ｃ２Ｈ４Ｏ）ｓ−ＣＨ２）ｔ）−ＣＨ３、式中ｓは約３０〜約２５０であり、ｔは約１０〜約３０というポリエチレングリコール脂肪アルコールエーテル、及びこれらの混合物。式Ｈ−（Ｃ２Ｈ４Ｏ）ｘ−（ＣＨ（ＣＨ３）ＣＨ２Ｏ）ｙ−（Ｃ２Ｈ４Ｏ）ｚ−ＯＨ、式中ｘは約５０〜約３００であり、ｙは約２０〜約１００であり、ｚは約２０〜約１００であり、ｚは約１０〜約２００というポリアルキレンポリマーは、ブロックコポリマー又はランダムコポリマーであり得る。
【００３５】
担体は、以下を含み得る；ポリエチレングリコール；式Ｈ−（Ｃ２Ｈ４Ｏ）ｘ−（ＣＨ（ＣＨ３）ＣＨ２Ｏ）ｙ−（Ｃ２Ｈ４Ｏ）ｚ−ＯＨ、式中ｘは約５０〜約３００、ｙは約２０〜約１００、ｚは約１０〜約２００というポリアルキレンポリマー；式（Ｃ２Ｈ４Ｏ）ｑ−Ｃ（Ｏ）Ｏ−（ＣＨ２）ｒ−ＣＨ３、式中ｑは約２０〜約２００であり、ｒは約１０〜約３０のポリエチレングリコール脂肪酸エステル；及び式ＨＯ−（Ｃ２Ｈ４Ｏ）ｓ−（ＣＨ２）ｔ）−ＣＨ３、式中ｓは約３０〜約２５０であり、ｔは約１０〜約３０のポリエチレングリコール脂肪族アルコールエーテル。
【００３６】
担体は、式Ｈ−（Ｃ２Ｈ４Ｏ）ｘ−（ＣＨ（ＣＨ３）ＣＨ２Ｏ）ｙ−（Ｃ２Ｈ４Ｏ）ｚ−ＯＨ、式中ｘは約５０〜約３００；ｙは約２０〜約１００、ｚは約１０〜約２００のポリアルキレンポリマーの粒子を約２０重量％〜約８０重量％含むことができる。
【００３７】
担体は、式（Ｃ２Ｈ４Ｏ）ｑ−Ｃ（Ｏ）Ｏ−（ＣＨ２）ｒ−ＣＨ３、式中ｑは約２０〜約２００であり、ｒは約１０〜約３０というポリエチレングリコール脂肪酸エステルを約１重量％〜約２０重量％含み得る。
【００３８】
担体は、式ＨＯ−（Ｃ２Ｈ４Ｏ）ｓ−ＣＨ２）ｔ）−ＣＨ３、式中ｓは約３０〜約２５０であり、ｔは約１０〜約３０というポリエチレングリコール脂肪アルコールエーテルの複数の粒子を約１重量％〜約１０重量％含み得る。
【００３９】
第四級アンモニウム化合物
複数の粒子は第四級アンモニウム化合物を含むことができ、その結果、複数の粒子は、洗浄、特に洗浄及びすすぎサブサイクルを有する洗濯機の洗浄サブサイクルを通して、洗濯された布地に柔軟化効果を与えることができる。第四級アンモニウム化合物（クワット）は、エステルの第四級アンモニウム化合物であり得る。好適な第四級アンモニウム化合物には、エステルクワット、アミドクワット、イミダゾリンクワット、アルキルクワット、アミドエステルクワット、及びこれらの組み合わせからなる群から選択される材料が含まれるが、これらに限定されない。好適なエステルクワットとしては、モノエステルクワット、ジエステルクワット、トリエステルクワット、及びこれらの組み合わせからなる群から選択される材料が挙げられるが、これらに限定されない。
【００４０】
理論に束縛されるものではないが、第四級アンモニウム化合物を含む個々の粒子の分散時間は、ヨウ素価の増加と共に減少する傾向があり、この関係に関していくらかの変動性があることを認識すると考えられる。
【００４１】
複数の粒子は、第四級アンモニウム化合物を約５重量％〜約４５重量％含むことができる。第四級アンモニウム化合物は、任意に、約１８〜約６０、任意に約１８〜約５６、任意に約２０〜約６０、任意に約２０〜約５６、任意に約２０〜約４２のヨウ素価、及び前述の範囲内の任意の全ての数を有し得る。任意に、複数の粒子は、約１０重量％〜約４０重量％、更に任意に上記のヨウ素価の範囲のいずれかを有する第四級アンモニウム化合物を含むことができる。任意に、複数の粒子は、約２０重量％〜約４０重量％、更に任意に上記のヨウ素価の範囲を有する第四級アンモニウム化合物を含むことができる。
【００４２】
第四級アンモニウム化合物は、ビス−（２−ヒドロキシプロピル）−ジメチルアンモニウムメチルサルフェートのエステル、ビス−（２−ヒドロキシプロピル）−ジメチルアンモニウムメチルサルフェート及び脂肪酸、Ｎ，Ｎ−ビス−（ステアロイル−２−ヒドロキシプロピル）−Ｎ，Ｎ−ジメチルアンモニウムメチルサルフェートのエステルの異性体、ビス−（２−ヒドロキシプロピル）−ジメチルアンモニウムメチルサルフェートのエステル、ビス−（２−ヒドロキシプロピル）−ジメチルアンモニウムメチルサルフェートのエステルの異性体、Ｎ，Ｎ−ビス（ヒドロキシエチル）−Ｎ，Ｎ−ジメチルアンモニウムクロリド、Ｎ，Ｎ−ビス（ステアロイル−オキシ−エチル）−Ｎ，Ｎ−ジメチルアンモニウムクロリドのエステル、Ｎ，Ｎ，Ｎ−トリ（２−ヒドロキシエチル）−Ｎ−メチルアンモニウムメチルサルフェート、Ｎ，Ｎ−ビス−（パルミトイル−２−ヒドロキシプロピル）−Ｎ，Ｎ−ジメチルアンモニウメチルサルフェート、Ｎ，Ｎ−ビス−（ステアロイル−２−ヒドロキシプロピル）−Ｎ，Ｎ−ジメチルアンモニウムクロリド、１，２−ジ−（ステアロイル−オキシ）−３−トリメチルアンモニウムプロパンクロリド、ジカノーラジメチルアンモニウムクロリド、ジ（ハード）タロージメチルアンモニウムクロリド、ジカノーラジメチルアンモニウムメチルサルフェート、１−メチル−１−ステアロイルアミドエチル−２−ステアロイルイミダゾリニウムメチルサルフェート、イミダゾリンクワット（もはやＰ＆Ｇにより使用されない）：１−タローイルアミドエチル−２−タローイルイミダゾリン、ジパルミトイルメチルヒドロキシエチルアンモニウムメチルサルフェート、ジパルミトイルメチルヒドロキシエチルアンモニウムメチルサルフェート、１，２−ジ（アシルオキシ）−３−トリメチルアンモニオプロパンクロリドのエステル、及びこれらの混合物からなる群から選択され得る。
【００４３】
第四級アンモニウム化合物は、以下の式の化合物を含み得る：
｛Ｒ２４−ｍ−Ｎ＋−［Ｘ−Ｙ−Ｒ１］ｍ｝Ａ−  （１）
式中、
ｍは、１、２、又は３であるが、ただし、各ｍの値は、同一であり、
各Ｒ１は、独立して、ヒドロカルビル、又は置換ヒドロカルビル基であり、
各Ｒ２は、独立して、Ｃ１〜Ｃ３アルキル又はヒドロキシアルキル基であり、好ましくは、Ｒ２は、メチル、エチル、プロピル、ヒドロキシエチル、２−ヒドロキシプロピル、１−メチル−２−ヒドロキシエチル、ポリ（Ｃ２〜３−アルコキシ）、ポリエトキシ、ベンジルから選択され、
各Ｘは独立して、（ＣＨ２）ｎ、ＣＨ２−ＣＨ（ＣＨ３）−又はＣＨ−（ＣＨ３）−ＣＨ２−であり、
各ｎは、独立して、１、２、３又は４であり、好ましくは、各ｎは、２であり、
各Ｙは、独立して、−Ｏ−（Ｏ）Ｃ−又は−Ｃ（Ｏ）−Ｏ−であり、
Ａ−は、塩化物、硫酸メチル、硫酸エチル及び硫酸塩からなる群から独立して選択され、好ましくはＡ−は、塩化物及び硫酸メチルからなる群から選択され、
ただし、Ｙが−Ｏ−（Ｏ）Ｃ−である場合、各Ｒ１の炭素の合計が１３〜２１であり、好ましくは、Ｙが−Ｏ−（Ｏ）Ｃ−である場合、各Ｒ１の炭素の合計が１３〜１９である。
【００４４】
第四級アンモニウム化合物は、次式の化合物を含み得る：
［Ｒ３Ｎ＋ＣＨ２ＣＨ（ＹＲ１）（ＣＨ２ＹＲ１）］Ｘ−
式中、各Ｙ、Ｒ、Ｒ１、及びＸ−は、前述と同じ意味を有する。このような化合物としては、次式を有するものが挙げられる。
［ＣＨ３］３Ｎ（＋）［ＣＨ２ＣＨ（ＣＨ２Ｏ（Ｏ）ＣＲ１）Ｏ（Ｏ）ＣＲ１］Ｃ１（−）  （２）
を有する化合物が挙げられ、式中、各Ｒは、メチル又はエチル基であり、好ましくは、各Ｒ１はＣ１５〜Ｃ１９の範囲である。本明細書で使用するとき、ジエステルが指定されている場合、それは、存在するモノエステルを含み得る。
【００４５】
好ましいＤＥＱＡ（２）の例は、式１，２−ジ（アシルオキシ）−３−トリメチルアンモニオプロパンクロリドを有する「プロピル」エステル四級アンモニウム布地柔軟剤活性物質である。第３のタイプの好ましい布地柔軟化活性物質は、次式を有する：
【００４６】
【化１】
2021504595.tif 000003
式中、各Ｒ、Ｒ１、及びＡ−は、上記に与えられた定義を有し；各Ｒ２はＣ１〜６アルキレン基、好ましくは、エチレン基であり；Ｇは酸素原子又は−ＮＲ−基であり；
【００４７】
第四級アンモニウム化合物は、次式の化合物を含み得る：
【００４８】
【化２】
2021504595.tif 000004
式中、Ｒ１、Ｒ２及びＧは、上記のように定義される。
【００４９】
第四級アンモニウム化合物は、脂肪酸とジアルキレントリアミンとの、例えば分子量比約２：１の縮合反応生成物を含み得、当該反応生成物は次式の化合物を含有する：
Ｒ１−Ｃ（Ｏ）−ＮＨ−Ｒ２−ＮＨ−Ｒ３−ＮＨ−Ｃ（Ｏ）−Ｒ１  （５）
式中、Ｒ１、Ｒ２は、上記のように定義され、各Ｒ３は、Ｃ１〜６アルキレン基、任意にエチレン基であり、反応生成物は任意に、硫酸ジメチルなどのアルキル化剤の添加によって第四級化されてもよい。
【００５０】
第四級アンモニウム化合物は、次式の化合物を含み得る：
［Ｒ１−Ｃ（Ｏ）−ＮＲ−Ｒ２−Ｎ（Ｒ）２−Ｒ３−ＮＲ−Ｃ（Ｏ）−Ｒ１］＋  Ａ−  （６）
式中、Ｒ、Ｒ１、Ｒ２、Ｒ３、及びＡ−は、上記のように定義される。
【００５１】
第四級アンモニウム化合物は、脂肪酸とヒドロキシアルキルアルキレンジアミンとの、分子量比約２：１の反応生成物を含み得、当該反応生成物は次式の化合物を含有する：
Ｒ１−Ｃ（Ｏ）−ＮＨ−Ｒ２−Ｎ（Ｒ３ＯＨ）−Ｃ（Ｏ）−Ｒ１  （７）
式中、Ｒ１、Ｒ２、及びＲ３は、上記のように定義される。
【００５２】
第８のタイプの好ましい布地柔軟化活性物質は、次式を有する：
【００５３】
【化３】
2021504595.tif 000005
式中、Ｒ、Ｒ１、Ｒ２、及びＡ−は、上記のように定義される。
【００５４】
化合物（１）の非限定的な例は、Ｎ，Ｎ−ビス（ステアロイル−オキシ−エチル）Ｎ，Ｎ−ジメチルアンモニウムクロリド、Ｎ，Ｎ−ビス（タローオイル−オキシ−エチル）Ｎ，Ｎ−ジメチルアンモニウムクロリド、Ｎ，Ｎ−ビス（ステアロイル−オキシ−エチル）Ｎ−（２ヒドロキシエチル）Ｎ−メチルアンモニウムメチルスルフェートである。
【００５５】
化合物（２）の非限定的な例は、１，２ジ（ステアロイル−オキシ）３トリメチルアンモニウムプロパンクロリドである。
【００５６】
化合物（３）の非限定的な例は、１−メチル−１−ステアロイルアミドエチル−２−ステアロイルイミダゾリニウムメチルスルフェート（式中、Ｒ１は非環式脂肪族Ｃ１５〜Ｃ１７炭化水素基であり、Ｒ２はエチレン基であり、ＧがＮＨ基であり、Ｒ５はメチル基であり、Ａ−はメチルスルフェートアニオンである）であり、Ｗｉｔｃｏ  Ｃｏｒｐｏｒａｔｉｏｎより商品名ＶＡＲＩＳＯＦＴとして市販されている。
【００５７】
化合物（４）の非限定的な例は、１−タロウイルアミドエチル−２−タロウイルイミダゾリンであり、式中、Ｒ１は、非環式脂肪族Ｃ１５〜Ｃ１７炭化水素基であり、Ｒ２はエチレン基であり、ＧはＮＨ基である。
【００５８】
化合物（５）の非限定的な例は、脂肪酸とジエチレントリアミンとの、約２：１の分子比での反応生成物であり、当該反応生成混合物は、次式のＮ，Ｎ’’−ジアルキルジエチレントリアミンを含有する：
Ｒ１−Ｃ（Ｏ）−ＮＨ−ＣＨ２ＣＨ２−ＮＨ−ＣＨ２ＣＨ２−ＮＨ−Ｃ（Ｏ）−Ｒ１
式中、Ｒ１−Ｃ（Ｏ）は、Ｈｅｎｋｅｌ  Ｃｏｒｐｏｒａｔｉｏｎから入手可能なＥｍｅｒｓｏｌ２２３ＬＬ又はＥｍｅｒｓｏｌ７０２１などの、植物又は動物供給源に由来する市販の脂肪酸のアルキル基であり、Ｒ２及びＲ３は二価のエチレン基である。
【００５９】
化合物（６）の非限定的な例は、次式を有するジ脂肪アミドアミン系柔軟剤である：
［Ｒ１−Ｃ（Ｏ）−ＮＨ−ＣＨ２ＣＨ２−Ｎ（ＣＨ３）（ＣＨ２ＣＨ２ＯＨ）−ＣＨ２ＣＨ２−ＮＨ−Ｃ（Ｏ）−Ｒ１］＋ＣＨ３ＳＯ４−
式中、Ｒ１−Ｃ（Ｏ）は、Ｗｉｔｃｏ  Ｃｏｒｐｏｒａｔｉｏｎから、例えば商品名ＶＡＲＩＳＯＦＴ  ２２２ＬＴで市販されている、アルキル基である。
【００６０】
化合物（７）の例は、脂肪酸とＮ−２−ヒドロキシエチルエチレンジアミンとの、約２：１の分子比での反応生成物であり、当該反応生成混合物は、次式の化合物を含有する：
Ｒ１−Ｃ（Ｏ）−ＮＨ−ＣＨ２ＣＨ２−Ｎ（ＣＨ２ＣＨ２ＯＨ）−Ｃ（Ｏ）−Ｒ１
式中、Ｒ１−Ｃ（Ｏ）は、Ｈｅｎｋｅｌ  Ｃｏｒｐｏｒａｔｉｏｎから入手可能なＥｍｅｒｓｏｌ  ２２３ＬＬ又はＥｍｅｒｓｏｌ  ７０２１などの、植物源又は動物源由来の市販の脂肪酸のアルキル基である。
【００６１】
化合物（８）の例は、次式を有するジ四級化合物である：
【００６２】
【化４】
2021504595.tif 000006
式中、Ｒ１は脂肪酸から得られ、化合物はＷｉｔｃｏ  Ｃｏｍｐａｎｙから入手可能である。
【００６３】
第四級アンモニウム化合物は、ジ−（タローオイルオキシエチル）−Ｎ，Ｎ−メチルヒドロキシエチルアンモニウムメチルサルフェートであり得る。
【００６４】
上に開示した第四級アンモニウム化合物の組み合わせが、本発明での使用に好適であることが理解される。
【００６５】
本明細書のカチオン性窒素塩において、アニオンＡは、柔軟剤に相溶性を有する任意のアニオンであり、電気的中性をもたらす。ほとんどの場合、これらの塩において電気的中性をもたらすために使用されるアニオンは、強酸、特にハロゲン化物、例えば塩化物、臭化物、又はヨウ化物由来である。しかし、メチルサルフェート、エチルサルフェート、アセテート、ホルメート、サルフェート、カーボネートなど、その他のアニオンを使用してもよい。塩化物及び硫酸メチルが、アニオンＡであり得る。また、アニオンは、Ａが基の半分を表す場合には二重電荷を有してもよい。
【００６６】
複数の粒子は、約１０重量％〜約４０重量％の第四級化合物を含むことができる。
【００６７】
第四級アンモニウム化合物のヨウ素価は、化合物を形成する親脂肪酸のヨウ素価のことであり、化合物を形成する親脂肪酸１００グラムと反応する、ヨウ素のグラム数として定義される。
【００６８】
まず、第四級アンモニウム化合物は、以下のプロトコルに従って加水分解される：第四級アンモニウム化合物２５ｇを、水５０ｍＬ及び水酸化ナトリウム０．３ｍＬと混合する（５０％活性）。この混合物が乾固するのを回避しながら、この混合物をホットプレート上で少なくとも１時間、沸騰させる。１時間後、この混合物を冷却し、ｐＨ試験紙又は較正済みｐＨ電極を使用して、２５％硫酸でｐＨを中性（６〜８のｐＨ）に調節する。
【００６９】
次に、ヘキサン又は石油エーテルを用いて酸性液−液抽出を介して混合物から脂肪酸を抽出する：抽出シリンダー内においてサンプル混合物を水／エタノール（１：１）で１６０ｍＬに希釈し、塩化ナトリウム５グラム、硫酸（２５％活性）０．３ｍＬ、及びヘキサン５０ｍＬを加える。このシリンダーに栓をして、少なくとも１分間、振盪する。次に、２層が形成されるまで、このシリンダーを静置する。ヘキサン中に脂肪酸を含有する上部の層は、別の受容器に移す。次に、ホットプレートを使用して、ヘキサンを蒸発させて、抽出した脂肪酸を残留させる。
【００７０】
次に、布地柔軟化活性物質を形成する親脂肪酸のヨウ素価は、ＩＳＯ３９６１：２０１３に準拠して決定する。親脂肪酸のヨウ素価を計算する方法は、指定量（０．１〜３ｇ）をクロロホルム１５ｍＬに溶解する工程を含む。次に、溶解した親脂肪酸を、酢酸溶液中の一塩化ヨウ素（０．１Ｍ）２５ｍＬと反応させる。ここに、１０％ヨウ化カリウム溶液２０ｍＬ及び脱イオン水１５０ｍＬを加える。ハロゲンの添加を行った後、ブルースターチ指示薬粉末の存在下で、チオ硫酸ナトリウム溶液（０．１Ｍ）を用いて滴定することにより、過剰な一塩化ヨウ素を測定する。同時に、同じ量の試薬を用い、同一条件下で、ブランクを決定する。ブランク中で使用したチオ硫酸ナトリウムの量と親脂肪酸との反応において使用した量との間の差異により、ヨウ素価を算出することが可能になる。
【００７１】
第四級アンモニウム化合物は、ＴＨＥ  Ｐｒｏｃｔｅｒ＆Ｇａｍｂｌｅ  Ｃｏｍｐａｎｙ、Ｃｉｎｃｉｎｎａｔｉ，Ｏｈｉｏ，米国から入手可能なＢＯＵＮＣＥ乾燥機用シートの一部として使用することができる。第四級アンモニウム化合物は、硫酸ジメチルで四級化されたトリエタノールアミンと部分水素化タロー脂肪酸との反応生成物であり得る。
【００７２】
カチオン性ポリマー
複数の粒子は、カチオン性ポリマーを含み得る。カチオン性ポリマーは、布地の第四級アンモニウム化合物上に堆積するのに役立つ堆積助剤、及び粒子に含まれる可能な何らかの他の有益剤の利益をもたらすことができる。
【００７３】
複数の粒子は、約０．５重量％〜約１０重量％のカチオン性ポリマーを含み得る。任意に、複数の粒子は、約０．５重量％〜約５重量％のカチオン性ポリマー、又は更には約１重量％〜約５重量％、又は更には約２重量％〜約４重量％のカチオン性ポリマー、又は更には約３重量％のカチオン性ポリマーを含み得る。理論に束縛されるものではないが、洗浄中の洗濯洗剤の洗浄能力は、粒子中のカチオン性ポリマーの濃度を増加させると減少し、洗剤の許容可能な洗浄能力は、前述の範囲内に維持され得ると考えられる。
【００７４】
カチオン性ポリマーは、約０．０５ｍｅｑ／ｇ〜２３ｍｅｑ／ｇ（ｍｅｑは当量ミリ当量を意味する）を超えるカチオン電荷密度、好ましくは約０．１ｍｅｑ／ｇ〜約４ｍｅｑ／ｇ、更により好ましくは約０．１ｍｅｑ／ｇ〜約２ｍｅｑ／ｇ、最も好ましくは０．１ｍｅｑ／ｇ〜約１ｍｅｑ／ｇのカチオン電荷密度を有し得る。
【００７５】
上で参照したカチオン電荷密度は、意図される使用のｐＨであり得、これは、約３〜約９、任意に約４〜約９のｐＨであり得る。
【００７６】
ポリマーの「カチオン電荷密度」とは、ポリマー上の正電荷数の、ポリマーの分子量に対する比を指す。電荷密度は、繰り返し単位当たりの正味電荷数を、繰り返し単位の分子量で除算することによって計算される。正電荷は、ポリマーの主鎖及び／又はポリマーの側鎖に位置してよい。このような好適なカチオン性ポリマーの平均分子量は、一般に約１０，０００〜約１０，０００，０００、あるいは更には約５０，０００〜約５，０００，０００、あるいは更には約１００，０００〜約３，０００，０００であり得る。
【００７７】
カチオン性ポリマーの非限定的な例は、カチオン性又は両性の多糖類、タンパク質及び合成ポリマーである。カチオン性多糖類としては、カチオン性セルロース誘導体、カチオン性グアーガム誘導体、キトサン及びその誘導体、並びにカチオン性デンプンが挙げられる。カチオン性多糖類は、約１，０００〜約２，０００，０００、好ましくは約１００，０００〜約８００，０００の分子量を有する。好適なカチオン性多糖類としては、カチオン性セルロースエーテル、特にカチオン性ヒドロキシエチルセルロース及びカチオン性ヒドロキシプロピルセルロースが挙げられる。特に好ましいのは、以下の一般構造式に対応する置換された無水グルコース単位を有するカチオン性セルロース系ポリマーである。
【００７８】
【化５】
2021504595.tif 000007
式中、Ｒ１、Ｒ２、Ｒ３は、それぞれ独立して、Ｈ、ＣＨ３、Ｃ８〜２４アルキル（直鎖又は分枝鎖）、
【００７９】
【化６】
2021504595.tif 000008
又はこれらの混合物から選択され、
Ｒ４がＨであり、
ｎは、約１〜約１０であり、
Ｒｘは、Ｈ、ＣＨ３、Ｃ８〜２４アルキル（直鎖又は分枝鎖）、
【００８０】
【化７】
2021504595.tif 000009
又はこれらの混合物からなる群から選択され、Ｚは水溶性アニオン、好ましくは塩素イオン及び／又は臭素イオンであり；Ｒ５は、Ｈ、ＣＨ３、ＣＨ２ＣＨ３、又はこれらの混合物であり；Ｒ７は、ＣＨ３、ＣＨ２ＣＨ３、フェニル基、Ｃ８〜２４アルキル基（直鎖又は分枝鎖）、又はこれらの混合物であり；
Ｒ８及びＲ９は、それぞれ独立して、ＣＨ３、ＣＨ２ＣＨ３、フェニル、又はこれらの混合物である；
ただし、１つの無水グルコース単位当たりＲ１、Ｒ２、Ｒ３のうちの少なくとも１つが、
【００８１】
【化８】
2021504595.tif 000010
であり、各ポリマーは少なくとも１つの
【００８２】
【化９】
2021504595.tif 000011
の基を有することを条件とする。
【００８３】
本明細書のカチオン性セルロース類の電荷密度（無水グルコース単位１００個当たりのカチオン性電荷の数によって定義される）は、好ましくは約０．５％〜約６０％、より好ましくは約１％〜約２０％、最も好ましくは約２％〜約１０％である。
【００８４】
ポリマーの無水グルコース環上のアルキル置換の範囲は、ポリマー物質のグルコース単位１つ当たり約０．０１％〜５％、より好ましくはグルコース単位１つ当たり約０．０５％〜２％である。
【００８５】
カチオン性セルロースは、グリオキシル等のジアルデヒドで軽度に架橋されて、周囲温度で水に添加された際に、かたまり、小塊、又はその他の凝集が形成されることを防止してもよい。
【００８６】
カチオン性ヒドロキシアルキルセルロースの例としては、ＵＣＡＲＥ  Ｐｏｌｙｍｅｒ  ＪＲ  ３０Ｍ、ＪＲ  ４００、ＪＲ  １２５、ＬＲ  ４００、及びＬＫ  ４００、Ｐｏｌｙｍｅｒ  ＰＫポリマーの商品名で販売されるものなどのＩＮＣＩ名ポリクオタニウム１０のもの；その全てがＤｏｗ  Ｃｈｅｍｉｃａｌｓ，Ｍｉｄｌａｄ  ＭＩによって販売されるＳｏｆｔｃａｔ  ＳＫ  ＴＭの商品名で販売されるものなどのポリクオタニウム６７；並びにＮａｔｉｏｎａｌ  Ｓｔａｒｃｈ  ａｎｄ  Ｃｈｅｍｉｃａｌ  Ｃｏｍｐａｎｙ（Ｅｄｇｅｗａｔｅｒ  ＮＪ）から入手可能なＣＥＬＱＵＡＴ  Ｈ２００及びＣＥＬＱＵＡＴ  Ｌ−２００の商品名で販売されるものなどのポリクオタニウム４、が挙げられる。他の好適な多糖としては、グリシジルＣ１２〜Ｃ２２アルキルジメチルアンモニウムクロリドで四級化されたヒドロキシエチルセルロース又はヒドロキシプロピルセルロースが挙げられる。かかる多糖の例としては、Ｄｏｗ  Ｃｈｅｍｉｃａｌｓ，Ｍｉｄｌａｄ  ＭＩによって商品名ＱＵＡＴＥＲＮＩＵＭ  ＬＭ  ２００として販売されているもの等の、ＩＮＣＩ名Ｐｏｌｙｑｕａｔｅｒｎｉｕｍ  ２４を有するポリマーが挙げられる。カチオン性デンプンとは、ｐＨ３の水溶液中で正味の正電荷を有するデンプンを提供するように化学修飾されたデンプンを指す。この化学修飾には、デンプン分子中へのアミノ及び／又はアンモニウム基の付加が挙げられるが、これに限定されない。これらのアンモニウム基の非限定的な例としては、トリメチルヒドロキシプロピルアンモニウムクロリド、ジメチルステアリルヒドロキシプロピルアンモニウムクロリド、又はジメチルドデシルヒドロキシプロピルアンモニウムクロリドなどの置換基を挙げることができるが、これらに限定されない。化学修飾前のデンプン源は、塊茎、マメ科植物、穀草及び穀物などの様々な供給源から選択することができる。このデンプンの供給源の非限定的な例としては、トウモロコシデンプン、コムギデンプン、コメデンプン、ワキシーコーンスターチ、オートムギデンプン、キャッサバ（cassaya）デンプン、もち麦、もち米（waxy rice）デンプン、グルテン状ライススターチ、もち米（sweet rice）デンプン、アミオカ、バレイショデンプン、タピオカデンプン、オートムギデンプン、サゴデンプン、もち米、又はこれらの混合物を挙げることができる。カチオン性デンプンの非限定的な例としては、カチオン性トウモロコシデンプン、カチオン性タピオカ、カチオン性バレイショデンプン、又はこれらの混合物が挙げられる。カチオン性デンプンは、アミラーゼ、アミロペクチン、又はマルトデキストリンを含み得る。カチオン性デンプンは、１種以上の更なる修飾を含んでもよい。例えば、これらの修飾には、架橋、安定化反応、リン酸化反応、加水分解、架橋が挙げられ得る。安定化反応としては、アルキル化及びエステル化を挙げることができる。本組成物で使用するのに好適なカチオン性デンプンは、Ｃｅｒｅｓｔａｒから商品名Ｃ＊ＢＯＮＤとして、及びＮａｔｉｏｎａｌ  Ｓｔａｒｃｈ  ａｎｄ  Ｃｈｅｍｉｃａｌ  Ｃｏｍｐａｎｙから商品名ＣＡＴＯ２Ａとして市販されている。カチオン性ガラクトマンナンとしては、カチオン性グアーガム又はカチオン��ローカストビーンガムが挙げられる。カチオン性グアーガムの例は、ヒドロキシプロピルグアーの第四級アンモニウム誘導体であり、Ｒｈｏｄｉａ，Ｉｎｃ（Ｃｒａｎｂｕｒｙ  ＮＪ）から入手可能な商標名ＪＡＧＵＡＲ  Ｃ１３及びＪＡＧＵＡＲ  Ｅｘｃｅｌ、並びにＡｑｕａｌｏｎ（Ｗｉｌｍｉｎｇｔｏｎ，ＤＥ）によりＮ−ＨＡＮＣＥとして販売されているものなどである。
【００８７】
複数の粒子に使用するのに好適な他のカチオン性ポリマーとしては、多糖類ポリマー、カチオン性グアーガム誘導体、第四級窒素含有セルロースエーテル、合成ポリマー、エーテル化セルロース、グアー及びデンプンのコポリマーが挙げられる。使用される場合、本明細書のカチオン性ポリマーは、粒子を形成するために使用される組成物に可溶性であるか、又は粒子が形成される組成物の複合コアセルベート相に可溶性である。好適なカチオン性ポリマーは、米国特許第３，９６２，４１８号、同第３，９５８，５８１号、及び米国特許出願公開第２００７／０２０７１０９（Ａ１）号に記載されている。
【００８８】
好適なカチオン性ポリマーの１つの群としては、国際公開第００／５６８４９号及び米国特許第６，６４２，２００号に開示されているもの等の、好適な反応開始剤又は触媒を用いるエチレン性不飽和モノマーの重合により生成されるものが挙げられる。好適なカチオン性ポリマーは、Ｎ，Ｎ−ジアルキルアミノアルキルアクリレート、Ｎ，Ｎ−ジアルキルアミノアルキルメタクリレート、Ｎ，Ｎ−ジアルキルアミノアルキルアクリルアミド、Ｎ，Ｎ−ジアルキルアミノアルキルメタクリルアミド、四級化Ｎ，Ｎジアルキルアミノアルキルアクリレート、四級化Ｎ，Ｎ−ジアルキルアミノアルキルメタクリレート、四級化Ｎ，Ｎ−ジアルキルアミノアルキルアクリルアミド、四級化Ｎ，Ｎ−ジアルキルアミノアルキルメタクリルアミド、メタクリルアミドプロピル−ペンタメチル−１，３−プロピレン−２−オール−アンモニウムジクロリド、Ｎ，Ｎ，Ｎ，Ｎ’，Ｎ’，Ｎ’’，Ｎ’’−ヘプタメチル−Ｎ’’−３−（１−オキソ−２−メチル−２−プロペニル）アミノプロピル−９−オキソ−８−アゾ−デカン−１，４，１０−トリアンモニウムトリクロリド、ビニルアミン及びその誘導体、アリルアミン及びその誘導体、ビニルイミダゾール、四級化ビニルイミダゾール及びジアリルジアルキルアンモニウムクロリド並びにこれらの組み合わせから成る群から選択される１つ以上のカチオン性モノマーと、任意にアクリルアミド、Ｎ，Ｎ−ジアルキルアクリルアミド、メタクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、ポリアルキレングリコールアクリレート、Ｃ１〜Ｃ１２アルキルメタクリレート、Ｃ１〜Ｃ１２ヒドロキシアルキルメタクリレート、ポリアルキレングリコールメタクリレート、ビニルアセテート、ビニルアルコール、ビニルホルムアミド、ビニルアセトアミド、ビニルアルキルエーテル、ビニルピリジン、ビニルピロリドン、ビニルイミダゾール、ビニルカプロラクタム、及び誘導体、アクリル酸、メタクリル酸、マレイン酸、ビニルスルホン酸、スチレンスルホン酸、アクリルアミドプロピルメタンスルホン酸（ＡＭＰＳ）並びにこれらの塩から成る群から選択される第２のモノマーとを重合させることによって作製される合成ポリマーからなる群から選択してよい。ポリマーは、任意に、分岐及び架橋モノマーを使用することによって分岐又は架橋し得る。分岐及び架橋モノマーとしては、エチレングリコールジアクリレートジビニルベンゼン、及びブタジエンが挙げられる。本明細書において有用である好適なポリエチレンイニンは、ＢＡＳＦ，ＡＧ，Ｌｕｇｗｉｇｓｃｈａｅｆｅｎ，Ｇｅｒｍａｎｙにより商品名ＬＵＰＡＳＯＬとして販売されている。
【００８９】
別の態様では、カチオン性ポリマーは、カチオン性多糖類、ポリエチレンイミン及びその誘導体、ポリ（アクリルアミド−コ−ジアリルジメチルアンモニウムクロリド）、ポリ（アクリルアミド−メタクリルアミドプロピルトリメチルアンモニウムクロリド）、ポリ（アクリルアミド−コ−Ｎ，Ｎ−ジメチルアミノエチルアクリレート）及びその四級化誘導体、ポリ（アクリルアミド−コ−Ｎ，Ｎ−ジメチルアミノエチルメタクリレート）及びその四級化誘導体、ポリ（ヒドロキシエチルアクリレート−コ−ジメチルアミノエチルメタクリレート）、ポリ（ヒドロキシプロピルアクリレート−コ−ジメチルアミノエチルメタクリレート）、ポリ（ヒドロキシプロピルアクリレート−コ−メタクリルアミドプロピルトリメチルアンモニウムクロリド）、ポリ（アクリルアミド−コ−ジアリルジメチルアンモニウムクロリド−コ−アクリル酸）、ポリ（アクリルアミド−メタクリルアミドプロピルトリメチルアンモニウムクロリド−コ−アクリル酸）、ポリ（ジアリルジメチルアンモニウムクロリド）、ポリ（ビニルピロリドン−コ−ジメチルアミノエチルメタクリレート）、ポリ（エチルメタクリレート−コ−四級化ジメチルアミノエチルメタクリレート）、ポリ（エチルメタクリレート−コ−オレイルメタクリレート−コ−ジエチルアミノエチルメタクリレート）、ポリ（ジアリルジメチルアンモニウムクロリド−コ−アクリル酸）、ポリ（ビニルピロリドン−コ−四級化ビニルイミダゾール）及びポリ（アクリルアミド−コ−メタクリルアミドプロピル−ペンタメチル−１，３−プロピレン−２−オール−アンモニウムジクロリド）からなる群から選択することができ、好適なカチオン性ポリマーとしては、化粧品成分の国際命名法により命名したときポリクオタニウム−１、ポリクオタニウム−５、ポリクオタニウム−６、ポリクオタニウム−７、ポリクオタニウム−８、ポリクオタニウム−１０、ポリクオタニウム−１１、ポリクオタニウム−１４、ポリクオタニウム−２２、ポリクオタニウム−２８、ポリクオタニウム−３０、ポリクオタニウム−３２、及びポリクオタニウム−３３が挙げられる。
【００９０】
別の態様では、カチオン性ポリマーは、ポリエチレンイミン又はポリエチレンイミン誘導体を含んでもよい。別の態様では、カチオン性ポリマーは、カチオン性アクリルベースのポリマーを含んでもよい。更なる態様では、カチオン性ポリマーは、カチオン性ポリアクリルアミドを含んでもよい。別の態様では、カチオン性ポリマーは、ポリアクリルアミド及びポリメタクリルアミドプロピルトリメチルアンモニウムカチオンを含むポリマーを含んでもよい。別の態様では、カチオン性ポリマーは、ポリ（アクリルアミド−Ｎ−ジメチルアミノエチルアクリレート）及びその四級化誘導体を含んでもよい。一態様では、カチオン性ポリマーは、ＢＴＣ  Ｓｐｅｃｉａｌｔｙ  Ｃｈｅｍｉｃａｌｓ、ＢＡＳＦ  Ｇｒｏｕｐ、Ｆｌｏｒｈａｍ  Ｐａｒｋ，Ｎ．Ｊ．から、商品名ＳＥＤＩＰＵＲで販売されるものであり得る。また更なる態様では、カチオン性ポリマーは、ポリ（アクリルアミド−コ−メタクリルアミドプロピルトリメチルアンモニウムクロリド）を含んでもよい。別の態様では、カチオン性ポリマーは、Ｃｉｂａ  Ｓｐｅｃｉａｌｔｙ  Ｃｈｅｍｉｃａｌｓ，ＢＡＳＦ  ｇｒｏｕｐ，Ｆｌｏｒｈａｍ  Ｐａｒｋ，Ｎ．Ｊ．から、商品名ＲＨＥＯＶＩＳ  ＣＤＥで販売されるか、又は米国特許出願公開第２００６／０２５２６６８号に開示されるものなどの、非アクリルアミドベースポリマーを含んでもよい。
【００９１】
別の態様では、カチオン性ポリマーは、カチオン性多糖類からなる群から選択され得る。一態様では、カチオン性ポリマーは、カチオン性セルロースエーテル、カチオン性ガラクトマンナン、カチオン性グアーガム、カチオン性デンプン、及びそれらの組み合わせからなる群から選択されるポリマーを含んでもよい。
【００９２】
好適なカチオン性ポリマーの別の群としては、例えば、アミン及びオリゴアミンとエピクロロヒドリンとの反応生成物であるアルキルアミン−エピクロロヒドリンポリマー、例えば、米国特許第６，６４２，２００号、及び同第６，５５１，９８６号に列挙されているポリマーを挙げることができる。例としては、Ｃｌａｒｉａｎｔ、Ｂａｓｌｅ，Ｓｗｉｔｚｅｒｌａｎｄから商標ＣＡＲＴＡＦＩＸ  ＣＢ及びＣＡＲＴＡＦＩＸ  ＴＳＦで入手可能な、ジメチルアミン−エピクロロヒドリン−エチレンジアミンが挙げられる。
【００９３】
好適な合成カチオン性ポリマーの別の群は、ポリアルキレンポリアミンとポリカルボン酸とのポリアミドアミン−エピクロロヒドリン（ＰＡＥ）樹脂を含み得る。最も一般的なＰＡＥ樹脂は、ジエチレントリアミンとアジピン酸との縮合、続いて、エピクロロヒドリンとの後続反応による生成物である。これらは、商標名ＫｙｍｅｎｅとしてＨｅｒｃｕｌｅｓ  Ｉｎｃ．（Ｗｉｌｍｉｎｇｔｏｎ，ＤＥ）から又は商標名ＬｕｒｅｓｉｎとしてＢＡＳＦ  ＡＧ（Ｌｕｄｗｉｇｓｈａｆｅｎ，Ｇｅｒｍａｎｙ）から入手可能である。
【００９４】
カチオン性ポリマーは、ポリマー全体が周囲条件下で中性になるように電荷中和アニオンを含有し得る。好適な対イオンの非限定的な例（使用中に生じるアニオン性種に加えて）としては、塩化物、臭化物、硫酸、硫酸メチル、スルホン酸塩、メチルスルホン酸塩、炭酸、重炭酸、ギ酸、酢酸、クエン酸、硝酸、及びこれらの混合物が挙げられる。
【００９５】
カチオン性ポリマーの重量平均分子量は、ＲＩ検出を用いてポリエチレンオキシド標準物質に対してサイズ排除クロマトグラフィーによって測定したとき、約５００〜約５，０００，０００、又は約１，０００〜約２，０００，０００、又は約５，０００〜約１，０００，０００ダルトンであってよい。一態様では、カチオン性ポリマーの重量平均分子量は、約１００，０００〜約８００，０００ダルトンであり得る。
【００９６】
カチオン性ポリマーは、粉末形態で提供され得る。カチオン性ポリマーは、無水状態で提供され得る。
【００９７】
脂肪酸
複数の粒子は、脂肪酸を含み得る。「脂肪酸」という用語は、本明細書では、非プロトン化又はプロトン化形態の脂肪酸を含むように、最も広い意味で使用されている。当業者は、ある脂肪酸がプロトン化されているか、プロトン化されていないかが、ある程度、水性組成物のｐＨによって決まることを容易に理解するであろう。脂肪酸は、その非プロトン化形態、又は塩形態であり、カルシウム、マグネシウム、ナトリウム、カリウムなどが挙げられるがこれらに限定されない、対イオンを伴い得る。「遊離脂肪酸」という用語は、別の化学部分に結合（共有結合又は別様に結合）していない脂肪酸を意味する。
【００９８】
脂肪酸としては、１２個〜２５個、１３個〜２２個、又は更には１６個〜２０個の総炭素原子を含有し、かつ脂肪部分に１０個〜２２個、１２個〜１８個、又は更には１４個（ミッドカット）〜１８個の炭素原子を含有しているものを挙げることができる。
【００９９】
脂肪酸は、以下のものに由来し得る：（１）動物脂肪及び／又は部分水素添加動物脂肪（牛脂、ラードなど）、（２）植物油又は部分硬化植物油、例えば、カノーラ油、ベニバナ油、ピーナッツ油、ヒマワリ油、ゴマ種子油、ナタネ油、綿実油、トウモロコシ油、ダイズ油、トール油、米糠油、パーム油、パーム核油、ヤシ油、他の熱帯パーム油、アマニ油、キリ油など；（３）加工油及び／又はスタンド油、例えば、熱、圧力、アルカリ異性体化及び触媒処理によるアマニ油又はキリ油；（４）飽和脂肪酸（例えばステアリン酸）、不飽和脂肪酸（例えばオレイン酸）、多不飽和脂肪酸（リノール酸）、分枝状脂肪酸（例えばイソステアリン酸）又は環状脂肪酸（例えば、多不飽和酸の飽和又は不飽和α−二置換シクロペンチル又はシクロヘキシル誘導体）を生じさせるための、上記のものの組み合わせ。
【０１００】
異なる脂肪源由来の脂肪酸の混合物を使用することができる。
【０１０１】
不飽和脂肪酸のシス／トランス比が重要である場合があり、（Ｃ１８：１材料の）シス／トランス比は、少なくとも１：１、少なくとも３：１、４：１以上、又は更には９：１以上である。
【０１０２】
また、酸化に対して、並びに結果として生じる色及び臭気の質の悪化に対してより安定であり得るため、イソステアリン酸などの分枝鎖状脂肪酸もまた好適である。
【０１０３】
脂肪酸は、０〜１４０、５０〜１２０、又は更には８５〜１０５のヨウ素価を有し得る。
【０１０４】
複数の粒子は、約１重量％〜約４０重量％の脂肪酸を含み得る。脂肪酸が、飽和脂肪酸、不飽和脂肪酸、及びこれらの組み合わせからなる群から選択されてもよい。脂肪酸は、飽和脂肪酸、不飽和脂肪酸のブレンド、及びこれらの混合物であり得る。脂肪酸は、置換又は非置換であり得る。脂肪酸は、第四級アンモニウム化合物を提供することができる。脂肪酸は、ゼロのヨウ素価を有し得る。
【０１０５】
脂肪酸は、ステアリン酸、パルミチン酸、ココナッツ油、パーム核油、ステアリン酸パルミチン酸ブレンド、オレイン酸、植物油、部分水素添加植物油、及びこれらの混合物からなる群から選択することができる。
【０１０６】
脂肪酸は、ステアリン酸ＣＡＳ  Ｎｏ．５７−１１−４であり得る。脂肪酸は、パルミチン酸ＣＡＳ  Ｎｏ．５７−１０−３であり得る。脂肪酸は、ステアリン酸とココナッツ油とのブレンドであり得る。
【０１０７】
脂肪酸は、Ｃ１２〜Ｃ２２脂肪酸であり得る。Ｃ１２〜Ｃ２２脂肪酸は、タロー又は植物起源を有することができ、飽和又は不飽和であってもよく、置換又は非置換であってもよい。
【０１０８】
理論に束縛されるものではないが、脂肪酸は、複数の粒子を構成する個々の粒子の配合成分を均一に混合するための加工助剤として役立ち得る。
【０１０９】
粒子
複数の粒子を構成する個々の粒子は、約１ｍｇ〜約１ｇの個々の質量を有することができる。個々の粒子が小さいほど、水に速く溶解する傾向がある。複数の粒子を構成する個々の粒子は、約１ｍｇ〜約１０００ｍｇ、代替的に約５ｍｇ〜約５００ｍｇ、代替的に約５ｍｇ〜約２００ｍｇ、代替的に約１０ｍｇ〜約１００ｍｇ、代替的に約２０ｍｇ〜約５０ｍｇ、代替的に約３５ｍｇ〜約４５ｍｇ、代替的に約３８ｍｇの個別又は平均粒子質量を有することができる。複数の粒子を構成する個々の粒子は、約３０ｍｇ未満、代替的に約１５ｍｇ未満、代替的に約５ｍｇ未満、代替的に約３ｍｇの質量の標準偏差を有することができる。上記範囲内の質量の平均粒子は、粒子が典型的な洗浄サイクル中に溶解することを可能にする、水中の溶解時間を提供することができる。理論によって拘束されることはないが、そのような質量の標準偏差を有する粒子が、より広い質量の標準偏差を有する粒子と比較して、より均一な水中の分散時間を有することができると考えられる。粒子の質量の標準偏差が小さいほど、分散時間はより均一になる。複数の粒子を形成する個々の粒子の質量は、所望の分散時間を提供するように設定され得、それは、洗濯機における典型的な洗浄サイクルの長さの一部であってもよい。約９０００の重量平均分子量を有するポリエチレングリコールから形成される粒子は、約３８ｍｇの平均粒子質量及び約３ｍｇの質量の標準偏差を有することができる。
【０１１０】
複数の粒子は、１０ｍｇ未満の質量を有する粒子を実質的に含まなくてもよい。これは、粒子が空中浮遊する能力を制限するのに実用的であり得る。
【０１１１】
個々の粒子は、約０．００３ｃｍ３〜約５ｃｍ３、任意に約０．００３ｃｍ３〜約１ｃｍ３、任意に約０．００３ｃｍ３〜約０．５ｃｍ３、任意に約０．００３ｃｍ３〜約０．２ｃｍ３、任意に約０．００３ｃｍ３〜約０．１５ｃｍ３の体積を有し得る。より小さい粒子は、容器内の粒子のより良好な包装及び洗浄水中のより急速な溶解を提供すると考えられる。
【０１１２】
組成物は、ＡＳＴＭ  Ｉｎｔｅｒｎａｔｉｏｎａｌ、ＡＳＴＭ  Ｅ１１−１３に規定されているように、ふるい１０番に保持される個々の粒子を含むことができる。組成物は、個々の粒子の約５０重量％超、任意に約７０重量％超、任意に約９０重量％超の個々の粒子が、ＡＳＴＭ  Ｉｎｔｅｒｎａｔｉｏｎａｌ、ＡＳＴＭ  Ｅ１１−１３によって指定されるような１０番のふるいに保持される個々の粒子を含み得る。ふるい１０番に保持される個々の粒子が、より小さい個々の粒子よりも取り扱いが容易であり得るため、そのようにサイズ決定された粒子を提供することが望ましい場合がある。
【０１１３】
組成物は、ＡＳＴＭ  Ｉｎｔｅｒｎａｔｉｏｎａｌ、ＡＳＴＭ  Ｅ１１−１３に規定されているように、ふるい６番に保持される個々の粒子を含むことができる。組成物は、個々の粒子の約５０重量％超、任意に約７０重量％超、任意に約９０重量％超の個々の粒子が、ＡＳＴＭ  Ｉｎｔｅｒｎａｔｉｏｎａｌ、ＡＳＴＭ  Ｅ１１−１３によって指定されるような６番のふるいに保持される個々の粒子を含み得る。ふるい６番に保持される個々の粒子が、より小さい個々の粒子よりも取り扱いが容易であり得るため、そのようにサイズ決定された粒子を提供することが望ましい場合がある。
【０１１４】
組成物は、公称ふるい目開きサイズ２２．６ｍｍを有するふるいを通過する個々の粒子を含むことができる。組成物は、公称ふるい目開きサイズ２２．６ｍｍを有するふるいを通過し、かつ公称ふるい目開きサイズ０．８４１ｍｍを有するふるい上に保持される個々の粒子を含むことができる。公称目開きサイズ２２．６ｍｍを有するふるい上に保持されるようなサイズを有する個々の粒子は、一般的な洗浄サイクルにとっては多大すぎる溶解時間を有する傾向がある。公称ふるい目開きサイズ０．８４１ｍｍを有するふるいを通過するようなサイズを有する個々の粒子は、好都合に取り扱うには小さすぎる可能性がある。上記の限界に含まれるサイズを有する個々の粒子は、分散時間と粒子の取り扱いの容易さとの間の適切なバランスを示し得る。
【０１１５】
本明細書に開示されるサイズを有する個々の粒子は、それらが容器、投入カップ、又は他の装置から洗面器又は洗濯機に注入されるときに、容易に空気浮遊しないように十分に大きくすることができる。更に、本明細書に開示されるそのような個々の粒子は、容器から投入カップ内に容易かつ正確に注入され得る。したがって、このような個々の粒子によって、消費者が洗浄水に送達する第四級アンモニウム化合物の量を制御することが容易になる。
【０１１６】
複数の粒子は、洗濯機又は洗濯用洗面器に投入するための投入量を集合的に含んでもよい。複数の粒子の単回投入量は、約１ｇ〜約５０ｇの粒子を含んでもよい。複数の粒子の単回投入量は、約５ｇ〜約５０ｇ、代替的に約１０ｇ〜約４５ｇ、代替的に約２０ｇ〜約４０ｇ、代替的にこれらの組み合わせ、及び前述のあらゆる全グラム値又は全グラム値の範囲を含んでもよい。投入量を構成することができる複数の粒子を形成する個々の粒子は、約１ｍｇ〜約５０００ｍｇ、代替的に約１ｍｇ〜約１０００ｍｇ、代替的に約５ｍｇ〜約２００ｍｇ、代替的に約１０ｍｇ〜約２００ｍｇ、代替的に約１５ｍｇ〜約５０ｍｇ、代替的に約２０ｍｇ〜約５０ｍｇ、代替的に約３５ｍｇ〜約４５ｍｇ、代替的に約３８ｍｇ、代替的にこれらの組み合わせ、及び前述のあらゆる範囲の全ｍｇ値又は全ｍｇ値の範囲の質量を有することができる。複数の粒子は、異なるサイズ、形状、及び／又は質量を有する個々の粒子で構成され得る。ある投入量中の個々の粒子は、約１５ｍｍ未満の最大寸法を各々有することができる。ある投入量中の個々の粒子は、約１ｃｍ未満の最大寸法を有することができる。
【０１１７】
複数の粒子は、酸化防止剤を含み得る。酸化防止剤は、製造してから使用するまでの期間に粒子の色又は臭いの安定性を促進することに役立ち得る。複数の粒子は、約０．０１重量％〜約１重量％の酸化防止剤、任意に約０．００１重量％〜約２重量％の酸化防止剤、任意に約０．０１重量％〜約０．１重量％の酸化防止剤を含み得る。酸化防止剤は、ブチル化ヒドロキシトルエンであってよい。
【０１１８】
粒子は、約２５℃〜約１２０℃、任意に約３０℃〜約６０℃、任意に約３５℃〜約５０℃、任意に約４０℃、任意に約４０℃〜約６０℃の融解開始を有し得る。粒子の融解開始は、融解開始試験法によって判定される。約２５℃〜約１２０℃、任意に約４０℃〜約６０℃の融解開始を有する粒子は、製造後、包装中、輸送中、保管中、及び使用中に粒子の貯蔵安定性を提供するのに実用的であり得る。
【０１１９】
複数の粒子は、約９０００の重量平均分子量を有するポリエチレングリコールを約６７重量％；約２４重量％のジ−（タローオイルオキシエチル）−Ｎ，Ｎ−メチルヒドロキシエチルアンモニウムメチルサルフェート；約６重量％の脂肪酸、及びトリメチルアンモニウム基で置換されたエポキシドと反応したヒドロキシエチルセルロースのポリマー状第四級アンモニウム塩である約３重量％のカチオン性多糖類を含むことができる。複数の粒子は、約９０００の重量平均分子量を有するポリエチレングリコールを約６０重量％；約２４重量％のジ−（タローオイルオキシエチル）−Ｎ，Ｎ−メチルヒドロキシエチルアンモニウムメチルサルフェート；約６重量％の脂肪酸；約７重量％の非封入香料、及びトリメチルアンモニウム基で置換されたエポキシドと反応したヒドロキシエチルセルロースのポリマー第四級アンモニウム塩である約３重量％のカチオン性多糖類を含むことができる。
【０１２０】
本明細書に記載の組成物は、複数の粒子を含み得る。複数の粒子は、約２５重量％〜約９４重量％の、約２０００〜約１３０００の重量平均分子量を有するポリエチレングリコール；約５重量％〜約４５重量％の第四級アンモニウム化合物；及び約０．５重量％〜約１０重量％のカチオン性ポリマー；を含み、個々の粒子は、約１ｍｇ〜約１ｇの質量を有し；当該組成物が、６５℃で約１Ｐａ〜約１０Ｐａ、６５℃で約１Ｐａ〜約１０Ｐａ、任意に約１．５〜約４、任意に約１Ｐａ〜約３Ｐａ、任意に約２の粘度を有する。このような組成物は、都合よく溶融物として処理することができる。更に、このような組成物は、ロートフォーマ上で処理されてもよく、半球形、圧縮半球形、又は少なくとも１つの実質的に平坦若しくは平らな表面を有する粒子を得ることができる。このような粒子は、球状の粒子と比較して、質量に対して比較的高次の表面積を有することができる。加工の溶融物の実用性は、溶融物の粘度に少なくとも部分的に依存し得る。
【０１２１】
本明細書に記載の組成物のいずれに対しても、組成物は、６５℃で約１Ｐａ〜約１０Ｐａ、６５℃で約１Ｐａ〜約５Ｐａ、任意に約１．５〜約４、任意に約１Ｐａ〜約３Ｐａ、任意に約２の粘度を有することが望ましい場合がある。このような組成物は、好都合にも、ロートフォーマにて処理され、半球形、圧縮半球形、又は少なくとも１つの実質的に平坦な若しくは平らな表面を有する粒子を得ることができる。
【０１２２】
粘度は、非限定的な例として、希釈剤を組成物に添加することによって制御することができる。複数の粒子又は個々の粒子は、希釈剤を含み得る。希釈剤は、香料、ジプロピレングリコール、脂肪酸、及びこれらの組み合わせからなる群から選択され得る。
【０１２３】
複数の粒子は、第四級アンモニウム化合物及びカチオン性ポリマーのうちの少なくとも１つを含む個々の粒子を含み得る。個々の粒子は、第四級アンモニウム化合物及びカチオン性ポリマーの両方を含み得る。個々の粒子は、第四級アンモニウム化合物及びカチオン性ポリマーのうちの少なくとも１つの重量分率で互いに異なり得る。個々の粒子は、第四級アンモニウム化合物の重量分率及びカチオン性ポリマーの重量分率において互いに異なり得る。第四級アンモニウム化合物及びカチオン性ポリマーのうちの少なくとも１つの重量分率で互いに異なる粒子を提供することにより、製造者が複数の粒子の組成物の複数の変異体を提供できることを簡便にできる。
【０１２４】
製造業者は、個々の粒子の異なる重量分率を混合して、複数の粒子中の第四級アンモニウム化合物及びカチオン性ポリマーの所望の濃度に達するようにすることによって、複数の粒子を形成することができる。例えば、製造は、水溶性担体及び第四級アンモニウム化合物を含む個々の粒子の第１のセットを作製することができ、カチオン性ポリマー又は第２の粒子セットのカチオン性ポリマーの重量分率以外のカチオン性ポリマーの幾分かの重量分率を実質的に含まない、又は含まなくてもよい。製造業者はまた、個々の粒子の第２のセットを作製することができ、この個々の粒子の第２のセットは、水溶性担体及びカチオン性ポリマーを含み、第四級アンモニウム化合物、又は第１の粒子セット中の第四級アンモニウム化合物の重量分率以外の第四級アンモニウム化合物の幾分かの重量分率を実質的に含まない、又は含まなくてもよい。
【０１２５】
次いで、製造業者は、個々の粒子のセットの選択された重量分率をブレンドして、所望の重量分率の水溶性担体、第四級アンモニウム化合物、及びカチオン性ポリマー、及び任意に脂肪酸を有する複数の粒子を作ることができる。製造業者は、複数の粒子を所望の重量分率の第四級アンモニウム化合物と組み合わせて、複数の粒子の組成物に所望の利益をもたらすことができる。所望の重量分率は、所望の柔軟性のレベル、組成物のコスト、地域内の典型的な洗浄条件、市場の異なるセグメントの異なるニーズ、又は他の要因に基づいて選択されてもよい。これにより、製造業者が製造の専門知識及び統制を維持しなければならない処方の数を減らすことができ、特定の製造作業を維持し、指定しなければならず、製造途絶の数を減らして、複数の粒子の組成のばらつきをもたらす製造業者の処方の数を減らすことができる。
【０１２６】
組成物の非限定的な例を表Ａに示す。
【０１２７】
【表１】
2021504595.tif 000012
【０１２８】
第１の粒子セット及び第２の粒子セットの個々の構成要素の重量分率、及び粒子の第１のセットと第２の粒子セットとがブレンドされる重量比は、所望の重量分率の水溶性担体を有する複数の粒子を提供するように設計することができ、第四級アンモニウム化合物、カチオン性ポリマー、及び任意に脂肪酸を消費者が使用して、洗浄を通して布地柔軟化効果を得ることができる。
【０１２９】
複数の粒子は、少なくとも２つの個々の粒子のセットを含むことができ、個々の粒子の第１のセットは、水溶性担体と第四級アンモニウム化合物とを含み、個々の粒子の第２のセットは、水溶性担体及びカチオン性ポリマーを含み、カチオン性ポリマーが、当該個々の粒子の第２のセット中に、個々の粒子の第１のセットよりも大きい重量分率で存在する。同様に、複数の粒子は、個々の粒子の第１のセット及び個々の粒子の第２のセットを含むことができ、個々の粒子の第１のセットは水溶性担体を含み、第四級アンモニウム化合物及び個々の粒子の第２のセットは、水溶性担体及びカチオン性ポリマーを含み、第四級アンモニウム化合物が、当該個々の粒子の第２のセットよりも大きい重量分率で当該個々の粒子の第１のセットに存在する。任意に、複数の粒子は、当該個々の粒子の第１のセットと、当該個々の粒子の第２のセットとを含むことができ、当該個々の粒子の第１のセットは、水溶性担体及び第四級アンモニウム化合物を含み、当該カチオン性ポリマーを実質的に含まず、個々の粒子の第２のセットは、水溶性担体及びカチオン性ポリマーを含むことができ、第四級アンモニウム化合物を実質的に含まない。これらの配置は、個々の粒子のセットの製造及び個々の粒子のセットのブレンドを簡略化して、組成物を構成する複数の粒子を形成することができる。製造業者は、構成材料の重量分率を設定して、良質の製造を提供する、又は個々の粒子の各セットの製造を簡略化し、粒子のセットの簡便なブレンドを提供することができる。本明細書に開示される個々の粒子は、均質構造化粒子又は実質的に均質な構造化粒子であり得る。実質的に均質な構造化された個々の粒子は、粒子を形成する成分材料が互いに実質的に均質に混合される粒子である。実質的に均質な構造化された個々の粒子は、完全に均質である必要はない。実質的に均質に構造化された個々の粒子又は均質に構造化された個々の粒子を製造する商業的用途において当業者によって使用される混合プロセスの制限内での均質の程度は、様々であり得る。個々の粒子は、担体の連続相を有し得る。個々の粒子のそれぞれは、粒子を形成する成分材料の混合物の連続相であり得る。したがって、例えば、個々の粒子が成分材料Ａ、Ｂ、及びＣを含む場合、個々の粒子は、混合物Ａ、Ｂ、及びＣの連続相であり得る。同じことが、非限定的な例として、３つ、４つ、５つ、又はそれ以上の成分材料によって、個々の粒子を形成する任意の数の成分材料についても言える。
【０１３０】
個々の均質構造化粒子は、コア及びコーティングを有する粒子ではなく、粒子は同じ構造を有する他の粒子とは区別されている。実質的に均質又は均質に構造化された個々の粒子は、機械的に分離不可能であり得る。すなわち、個々の均質構造化粒子を形成する成分材料は、例えば、ナイフ又は微細なピックにより機械的に分離できなくてもよい。
【０１３１】
均質構造の個々の粒子は、約５００μｍよりも大きい寸法を有する封入体を実質的に含まないか、又は含まなくてもよい。均質構造の個々の粒子は、約２００μｍよりも大きい寸法を有する封入体を実質的に含まないか、又は含まなくてもよい。均質構造の個々の粒子は、約１００μｍよりも大きい寸法を有する封入体を実質的に含まないか、又は含まなくてもよい。理論に束縛されるものではないが、大量の大きな含有物は、洗浄中の粒子の溶解を妨害したり、洗浄中の物品に視覚的に認識できる残留物を残したりする可能性があるため、望ましくない場合がある。
【０１３２】
実質的に均質な個々の粒子において、構成材料は、実質的にランダムに又はランダムに分散されてもよく、又は構成材料は、実質的にランダムに又はランダムに担体に分散され得る。理論に束縛されるものではないが、実質的に均質な個々の構造の粒子は、製造するにあたって、資本集約されない可能性があると考えられ、こうした個々の粒子を製造するためのプロセスは、消費者が受け入れやすい更に均一な粒子となると考えられる。
【０１３３】
本明細書に開示される個々の粒子は、開示される実施形態又は組み合わせのいずれかにおいて、球体、半球、扁球、円筒形、多面体、及び扁球からなる群から選択される形状を有することができる。本明細書に開示される個々の粒子は、約１０〜１、任意に約８〜１、任意に約５〜１、任意に約３〜１、任意に約２〜１の最大寸法対最小寸法の比率を有し得る。本明細書に開示される個々の粒子は、個々の粒子がフレークでないように成形され得る。最大寸法と最小寸法との比率が約１０超である、又はフレークである個々の粒子は、粒子が脆く、そのため十字形になり得る傾向がある。粒子の脆弱性は、最大寸法と最小寸法との比率の値を減少させると減少する傾向がある。
【０１３４】
衣料品を処理するためのプロセス
本明細書に開示される複数の粒子は、消費者が洗浄、特に洗浄サブサイクルを通して柔軟化を達成することを可能にする。洗浄サブサイクルを通して柔軟化を提供することにより、消費者は、洗濯機の開始前又は直後に、洗剤組成物及び粒子を単一の場所、例えば洗浄槽に入れることのみを必要とする。これは、洗浄サブサイクルが完了した後、例えば、すすぎサイクルの前、最中、又はすすぎサイクル間に、別個に洗浄槽内に分配される液体布地増強剤を使用するよりも便利であり得る。例えば、消費者は、洗濯機のサブサイクルの進行を監視しなければならず、洗濯機のサイクルの進行を中断し、洗濯機を開き、布地柔軟化組成物を洗浄槽内に分配しなければならないため、消費者が洗浄サブサイクルの完了後に布地柔軟化組成物を手動で分配することは、不便であり得る。洗剤組成物が分配される場所以外の場所に布地柔軟化組成物を分配する必要があるため、最新の直立及び高効率の機械の自動分配機構を使用することは、更に不都合であり得る。
【０１３５】
衣料品を処理するためのプロセスは、洗濯機に衣料品を提供する工程を含むことができる。衣料品は、本明細書に開示される複数の粒子を含む組成物に、洗濯機の洗浄サブサイクル中に接触させる。個々の粒子は、洗浄液を形成するために、洗浄サブサイクルの一部として提供される水に溶解することができる。個々の粒子の溶解は、洗浄サブサイクル中に起こり得る。
【０１３６】
複数の粒子は、本明細書に記載の重量分率で構成成分を含み得る。例えば、複数の粒子は、水溶性担体を約２５重量％〜約９４重量％含むことができる。複数の粒子は更に、第四級アンモニウム化合物を約５重量％〜約４５重量％含むことができる。任意に、第四級アンモニウム化合物が形成される親脂肪酸のヨウ素価は、約１８〜約６０であり得る。複数の粒子は、約０．５％〜約１０％のカチオン性ポリマーを更に含み得る。個々の粒子はそれぞれ、約１ｍｇ〜約１ｇの質量を有し得る。個々の粒子は、約２５℃〜約１２０℃の融解を開始することができる。
【０１３７】
洗濯機は、運転サイクル内に、少なくとも２つの基本サブサイクル、すなわち洗浄サブサイクル及びすすぎサブサイクルを有する。洗濯機の洗浄サブサイクルは、最初に洗浄槽を水で充填又は部分的に充填する際に開始する洗濯機のサイクルである。洗浄サブサイクルの主な目的は、衣料品から汚れを除去又は軽減し、洗浄液の汚れを懸濁することである。典型的には、洗浄液は、洗浄サブサイクルの終わりに排出される。洗濯機のすすぎサブサイクルは、洗浄サブサイクルの後に起こり、汚れをすすぎ洗いする主な目的を有し、任意に、衣料品から洗浄サブサイクルに提供される何らかの有益剤を有する。
【０１３８】
プロセスは、任意に、洗浄サブサイクル中に衣料品をアニオン性界面活性剤を含む洗剤組成物と接触させる工程を含むことができる。ほとんどの消費者は、洗浄サブサイクル中に洗浄槽に洗剤組成物を提供する。洗剤組成物は、アニオン性界面活性剤、並びに任意に香料、漂白剤、増白剤、色相染料、酵素などを含むがこれらに限定されない他の有益剤を含むことができる。洗浄サブサイクル中、洗剤組成物を提供した有益剤を、洗浄槽に配置された衣料品と接触させる、又はそれに適用する。典型的には、洗剤組成物の有益剤は、水及び有益剤の洗浄液に分散される。
【０１３９】
洗浄サブサイクル中、洗浄槽は、水で充填されてもよく、又は少なくとも部分的に水で充填されてもよい。個々の粒子は、水に溶解して、個々の粒子の成分を含む洗浄液を形成することができる。任意に、洗剤組成物が使用される場合、洗浄液は、洗剤組成物の成分及び個々の粒子又は溶解した個々の粒子を含むことができる。複数の粒子は、衣料品が洗濯機の洗浄槽に配置される前に、洗濯機の洗浄槽に配置することができる。複数の粒子は、衣料品が洗濯機の洗浄槽内に配置された後、洗濯機の洗浄槽に配置することができる。複数の粒子は、洗浄槽に水を充填する、又は部分的に充填する前に、又は水で洗浄槽を充填した後に、洗浄槽に配置することができる。
【０１４０】
衣料品を処理するプロセスを実施する際に、洗剤組成物が消費者によって使用される場合、洗剤組成物及び複数の粒子は、別個のパッケージから提供され得る。例えば、洗剤組成物は、ボトル、サッシェ、水溶性パウチ、投入カップ、投入ボール、又は洗濯機に関連するカートリッジから提供される液体洗剤組成物であり得る。複数の粒子は、非限定的な例として、カートン、ボトル、水溶性パウチ、投入カップ、サッシェなどの別個のパッケージから提供することができる。洗剤組成物が、粉末、水溶性繊維基材、水溶性シート、水溶性フィルム、水溶性フィルム、固体洗剤組成物を担持する非水溶性繊維ウェブなどの固体形態である場合、複数の粒子に固体洗剤組成物を提供することができる。例えば、複数の粒子は、固体洗剤組成物と複数の粒子との混合物を含有する容器から提供され得る。任意に、複数の粒子は、水溶性繊維基材、水溶性シート、水溶性フィルム、水溶性フィルム、固体洗剤組成物を担持する非水溶性繊維ウェブである洗剤組成物から形成されるパウチから提供され得る。
【０１４１】
個々の粒子の製造
好都合に溶融物として処理することができる担体の場合、ロトフォーミングプロセスを使用することができる。溶融キャリアと粒子を構成する他の材料との混合物は、例えばバッチ又は連続混合プロセスで調製される。溶融混合物は、例えば、幅７５０ｍｍ、長さ１０ｍのベルトを有する、Ｓａｎｄｖｉｋ  ＲＯＴＯＦＯＲＭ  ３０００のロートフォーマに圧送することができる。ロトフォーミング装置は、回転シリンダーを有することができる。シリンダーは、機械横方向に１０ｍｍ間隔、及び機械方向に９．３５ｍｍ間隔に設定した直径２ｍｍの孔を有することができる。シリンダーは、ベルトの上約３ｍｍに設定され得る。ベルト速度及びシリンダーの回転速度は、約１０ｍ／分に設定され得る。溶融混合物は、回転シリンダー内の開口部を通過し、回転シリンダーの下に設けられた移動コンベアに堆積させることができる。
【０１４２】
溶融混合物は、移動コンベアで冷却されて、個々の固体粒子を形成することができる。冷却は、周囲冷却によってもたらされ得る。任意に、冷却は、コンベアの下側に常温水又は冷水を吹き付けることによってもたらされてよい。
【０１４３】
個々の粒子が十分に凝集性になったならば、個々の粒子は、更なる加工及び又はパッケージングのために、コンベアからコンベア下流にある加工装置に移されてよい。
【０１４４】
任意に、個々の粒子は、ガス含有物を提供することができる。このような気体の閉塞、例えば空気の閉塞は、粒子が洗浄中により迅速に溶解するのを助けることができる。気体の閉塞は、非限定的な例として、溶融した前駆材料にガスを注入し、混合物を粉砕することによって提供することができる。
【０１４５】
個々の粒子はまた、他のアプローチを使用しても作製され得る。例えば、造粒又はプレス凝集が適切であり得る。造粒では、個々の粒子の構成材料を含有する前駆材料は、混合ツールを回転させて顆粒化して個々の粒子を形成することによって均質化される。実質的に水を含まない前駆材料について、多種多様なサイズの個々の粒子が作製され得る。
【０１４６】
プレス凝集において、個々の粒子の構成材料を含む前駆材料は、圧力下及び剪断力の作用下で圧縮及び可塑化され、均質化され、次いで形成／成形プロセスを介してプレス凝集機から排出される。プレス凝集技術としては、押出、ローラ圧縮、ペレット化、及び錠剤化が挙げられる。
【０１４７】
個々の粒子の構成材料を含む前駆材料は、共回転又は二重反転スクリューを有する遊星ロール押出機又は二軸押出機に送達され得る。バレル及び押出造粒ヘッドは、所望の押出温度に加熱され得る。個々の粒子の構成材料を含む前駆材料は、圧力下で圧縮され、可塑化され、押出機ヘッド内の多穴押出ダイを通してストランドの形態で押出され、切断ブレードを使用してサイズ決定され得る。押出ヘッダの穴径は、適切にサイズ決定された個々の粒子を提供するために選択され得る。押出された個々の粒子は、球形機を使用して形状決定されて、球状の形状を有する個々の粒子を提供することができる。
【０１４８】
任意に、押出及び圧縮工程は、例えば、Ａｍａｎｄｕｓ  Ｋａｈｌ，Ｒｅｉｎｂｅｋ，Ｇｅｒｍａｎｙから入手可能なフラットダイペレット化プレスなどの低圧押出機で実施されてもよい。任意に、押出及び圧縮工程は、Ｈｏｓｏｋａｗａ  Ａｌｐｉｎｅ  Ａｋｔｉｅｎｇｅｓｅｌｌｓｃｈａｆｔ，Ａｕｇｓｂｕｒｇ，Ｇｅｒｍａｎｙから入手可能なＢＥＸＴＲＵＤＥＲなどの低圧押出機で実施されてもよい。
【０１４９】
個々の粒子は、ローラ圧縮を使用して作製され得る。ローラ圧縮において、個々の粒子の構成材料を含む前駆材料は、２つのローラ間に導入され、２つのローラ間の圧力下で転がされて、圧密物のシートを形成する。ローラは、前駆材料に対して高い線圧を提供する。ローラは、前駆材料の加工特徴に応じて、所望に応じて加熱又は冷却され得る。圧密物のシートは、切断によって小片に分割される。小片は、例えば、球形機を使用することによって更に形状決定され得る。
【０１５０】
溶融試験法の開始
溶融の開始は、以下のような溶融試験方法の開始を利用して判定される。示差走査熱量測定（ＤＳＣ）を使用して、試験される個々の粒子の任意の所与の組成物のピーク溶融転移に対して溶融開始が生じる温度を定量化する。溶融温度測定は、ＴＡ  ＩｎｓｔｒｕｍｅｎｔｓのモデルディスカバリーＤＳＣ（ＴＡ  Ｉｎｓｔｒｕｍｅｎｔｓ  Ｉｎｃ．／Ｗａｔｅｒｓ  Ｃｏｒｐｏｒａｔｉｏｎ（Ｎｅｗ  Ｃａｓｔｌｅ，Ｄｅｌａｗａｒｅ，Ｕ．Ｓ．Ａ．）などの、付随するソフトウェア及び窒素パージ能力を有する高品質のＤＳＣ機器を使用して行われる。較正チェックは、インジウム標準サンプルを使用して実施される。インジウム標準サンプルについて測定された融解開始の温度が１５６．３〜１５７．３℃の範囲内である場合、ＤＳＣ機器は試験を行うのに好適であると考えられる。
【０１５１】
試験組成物の複数の粒子を検査して、第１の粒子セットを含む個々の粒子対、第２の粒子セットを含む粒子、及び存在し得る任意の追加の数のセットを含む粒子を特定する。このような設定された識別を達成するために複数の粒子を検査するプロセスは、目視の検査による個々の粒子の検査及び比較、化学的構成に基づく個々の粒子の検査及び比較、並びに化学試験により、個々の粒子にある第四級アンモニウム化合物、カチオン性ポリマー、又は香料の有無を判定することを含む多くのアプローチを含み得る。試験組成物は、１セットベースで（すなわち、個々の粒子をそれらのセットに応じて物理的に分離することによって、したがって、それぞれのサンプルが単一の個々の粒子のセットを含む、内部が均一なサンプルを作成することによって）試験されるものである。これらのサンプルを使用して、各セットからの個々の粒子群を、他のセットの粒子とは別個に試験する。個々の粒子の各組について測定された結果は、別々に（すなわち、１セット毎に）報告される。試験組成物に存在する個々の粒子の各セットに関して、均一な試験サンプルは、少なくとも５ｇの個々の粒子を得ることによって調製され、次いで、ＩＫＡ基本分析ミルモデルＡ１１  Ｂ  Ｓ１（ＩＫＡ−ＷＥＲＫＥ  ＧｍｂＨ＆Ｃｏ．ＫＧ，Ｓｔａｕｆｅｎ  ｉｍ  Ｂｒｅｉｓｇａｕ、ドイツ）などの分析粉砕装置を使用して粉末の形態に粉砕することによって粉砕される。その後、粉砕したサンプルを、公称直径１ｍｍのふるいメッシュサイズの目開き（例えば、１８という数のメッシュサイズ）を有する清浄なステンレス鋼のふるいを通して篩分けする。試験される各サンプルについて、少なくとも２つの複製サンプルを独立して粉砕し、測定する。約５ｍｇ秤量された粉砕された材料のサンプルを、気密アルミニウムＤＳＣサンプル用のパンの底部に入れ、サンプルを広げてパンの基部を被覆する。気密のアルミニウムの蓋をサンプル用のパンに置き、蓋をサンプル封入プレスで密封して、測定プロセス中の蒸発又は重量損失を防止する。ＤＳＣ測定は、参照標準に対して実施される。空の基準パンに対するサンプル含有パンの熱吸着におけるデルタを測定するために、参照標準として空のアルミニウムＤＳＣサンプルパンが使用される。
【０１５２】
ＤＳＣ機器は、以下のサイクル構成選択を使用してサンプルを分析するように設定される。すなわち、サンプルパージガスは、５０ｍＬ／分に設定された窒素であり、サンプリング間隔は、０．１秒／点に設定され、平衡化を−２０．００℃に設定し、等温の保持を１分に設定する。Ｒａｍｐは１０．００℃／分〜９０．００℃に設定され、等温の保持９０．００℃で１分間設定されるという設定を使用して、単一の加熱サイクル中にデータを収集する。複製の試験サンプルを収容する密封されたサンプル用のパンを、空の基準パンと同様に、機器に注意深く装填する。上記のＤＳＣ分析サイクルを実施し、出力データを評価する。ＤＳＣ加熱サイクル中に取得されたデータは、典型的には、Ｘ軸（℃）の温度及びＹ軸のサンプル重量（Ｗ／ｇ）に正規化された加熱流を用いてプロットされ、その結果、融点は、エネルギーを吸収するため、下方（吸熱）のピークとして現れる。
【０１５３】
融解転移開始温度は、対象となる融解温度に対して予め確立されたベースラインから最初に偏向が観察される温度である。ピーク溶融温度は、特定のＤＳＣ加熱サイクル中に、サンプルを固相から融解相に転移させるために、最大で観測された差動エネルギーを必要とする特定の温度である。本発明の目的のために、溶融温度の開始は、ピーク溶融温度の融解転移開始温度として定義される。ＤＳＣ技術に関する更なる一般的な情報は、業界標準法ＡＳＴＭ  Ｄ３４１８−０３−Ｔｒａｎｓｉｔｉｏｎ  Ｔｅｍｐｅｒａｔｕｒｅｓ  ｏｆ  Ｐｏｌｙｍｅｒｓ  ｂｙ  ＤＳＣ（ＤＳＣによるポリマーの転移温度）に見出すことができる。
【０１５４】
ＤＳＣ機器ソフトウェアを使用して、２つの点は、「開始及び終了の統合」ベースライン限界として手動で定義される。選択された２つの点は、それぞれ左側及び右側に対して、検出された溶融転移ピークのベースラインの平坦領域にある。次に、この定義された領域を使用してピーク温度（Ｔ）を決定し、ピーク融解温度を報告するために使用することができる。次いで、ピーク融解温度のための融解開始温度を、機器のソフトウェアによって特定する。
【０１５５】
試験組成物の粒子の各セットについて、報告された融解開始の温度は、その粒子セットの複製サンプルからの平均結果（℃）である。
【０１５６】
分散試験法
個々の粒子の分散時間は、以下の試験方法に従って決定される。試験組成物の複数の粒子を検査して、第１の粒子セットを含む個々の粒子対、第２の粒子セットを含む粒子、及び存在し得る任意の追加の数のセットを含む粒子を特定する。このような設定された識別を達成するために複数の粒子を検査するプロセスは、目視の検査による個々の粒子の検査及び比較、化学的構成に基づく個々の粒子の検査及び比較、並びに化学試験により、個々の粒子にある第四級アンモニウム化合物、カチオン性ポリマー、又は香料の有無を判定することを含む多くのアプローチを含み得る。試験組成物は、１セットベースで（すなわち、個々の粒子をそれらのセットに応じて物理的に分離することによって、したがって、それぞれのサンプルが単一の個々の粒子のセットを含む、内部が均一なサンプルを作成することによって）試験されるものである。これらのサンプルを使用して、各セットからの個々の粒子群を、他のセットの粒子とは別個に試験する。個々の粒子の各組について測定された結果は、別々に（すなわち、１セット毎に）報告される。
【０１５７】
磁気撹拌棒及び５００ｍＬの２５℃１３７百万分率の硬度の水を、４００ｒｐｍの撹拌速度で設定された撹拌プレートの上部に配置された６００ｍＬの容量のガラスビーカーに入れる。水の温度は、２５℃に維持される。粒子のセットの５つの個々の粒子を、撹拌している水のビーカーに添加し、即タイマーを始動させる。次いで、個々の粒子を、実験室拡大装置を用いずに、十分に照明された実験室の条件下で目によって視覚的に観察され、その分散及び崩壊に関して粒子の外観及びサイズを監視及び評価する。この視覚的評価は、正確な観察を確実にするためにフラッシュライト又は他の明るい光源の使用を必要とする場合がある。
【０１５８】
目視の評価は、撹拌している水に粒子を添加した後、６０分間の期間にわたって１０秒毎に実施される。個々の粒子の分散が、個々の粒子が別個の物体として視覚的には検出不能となる場合、この最初に発生する時点が注目される。個々の粒子の分散が安定した視覚的な外観をもたらし、その後、追加の分散又は崩壊が観察されない場合、この安定した外観が最初に生じる時点に留意する。６０分の時点で個々の粒子又はその残余物が依然として可視である場合、６０分の値が割り当てられ、その個々の粒子又は残余物が依然として６０分の時点の直前に分散又は崩壊を受けていると思われる場合、６０分の値が割り当てられる。試験される各組成物について、１０の再現される測定を提供するために、組成物から得た１０個のサンプルについて評価が行われている。１０の再現について記載された時間の値を平均し、その平均値は、粒子のセットについて個々の粒子について決定された分散時間値として報告される。
【０１５９】
粘度試験方法
個々の融解粘度は、以下のように判定される。
【０１６０】
試験組成物の複数の粒子を検査して、第１の粒子セットを含む個々の粒子対、第２の粒子セットを含む粒子、及び存在し得る任意の追加の数のクラスを含む粒子を特定する。このような設定された識別を達成するために複数の粒子を検査するプロセスは、目視の検査による個々の粒子の検査及び比較、化学的構成に基づく個々の粒子の検査及び比較、並びに化学試験により、個々の粒子にある第四級アンモニウム化合物、カチオン性ポリマー、又は香料の有無を判定することを含む多くのアプローチを含み得る。試験組成物は、１セットベースで（すなわち、個々の粒子をそれらのセットに応じて物理的に分離することによって、したがって、それぞれのサンプルが単一の個々の粒子のセットを含む、内部が均一なサンプルを作成することによって）試験されるものである。これらのサンプルを使用して、各セットからの個々の粒子群を、他のクラスの粒子とは別に試験する。個々の粒子の各組について測定された結果は、別々に（すなわち、１セット毎に）報告される。
【０１６１】
報告される粘度は、以下の方法によって測定される粘度の値であり、一般に、無限剪断粘度（又は無限速度粘度）を表す。粘度の測定は、ＴＡ  Ｄｉｓｃｏｖｅｒｙ  ＨＲ−２  Ｈｙｂｒｉｄ  Ｒｈｅｏｍｅｔｅｒ（ＴＡ  Ｉｎｓｔｒｕｍｅｎｔｓ，Ｎｅｗ  Ｃａｓｔｌｅ，Ｄｅｌａｗａｒｅ，米国）、及び付随するＴＲＩＯＳソフトウェアバージョン３．０．２．３１５６を使用して行う。機器には、４０ｍｍのステンレス鋼平行板（ＴＡ  Ｉｎｓｔｒｕｍｅｎｔｓ，カタログ＃５１１４００．９０１）、ペルチェプレート（ＴＡ  Ｉｎｓｔｒｕｍｅｎｔｓカタログ＃５３３２３０．９０１）、及びＳｏｌｖｅｎｔ  Ｔｒａｐ  Ｃｏｖｅｒ（ＴＡ  Ｉｎｓｔｒｕｍｅｎｔｓ，カタログ＃５１１４００．９０１）が装備されている。較正を、メーカーの推奨に従って行う。２５℃に設定された冷却循環水浴をペルチェプレートに取り付ける。ペルチェプレートの温度を６５℃に設定する。機器が設定温度に達するまでコントロールパネル内で温度を監視し、そのとき、ペルチェプレート中にサンプル材料を装填する前に平衡を確実にするために更に５分間経過してもよい。
【０１６２】
１組の個々の粒子を形成する個々の粒子２グラムをペルチェプレートの中心表面上に添加し、サンプルを完全に液化させる。充填されたサンプルが可視の気泡を含有する場合、１０分間の期間待機されて、気泡がサンプル及び破裂を通って移動することを可能にするか、又は移動用ピペットを使用して気泡を抽出することができる。気泡が依然として残っている場合、装填されたサンプルをプレートから除去し、プレートをイソプロパノール拭き取り布で洗浄し、溶媒を蒸発させ得る。次いで、サンプル装填手順を再度試み、目視可能な気泡を含まずにサンプルが首尾よく充填されるまで繰り返される。
【０１６３】
平行板は、５０ミリメートルに最初に設定された間隙距離で、いくつかの段階で位置に下げられる。この間隙距離でプレートで６０秒間待機した後、平行板は、間隙距離が１ミリメートルに設定された位置に更に下げられる。
【０１６４】
平行板がロックされた後、ゴムポリスマンを使用して、任意の過剰なサンプル材料を平行板の外周から除去する。サンプルが平行板の縁部の周囲に均一に分布され、プレートの側面又は頂部にサンプルが存在しないことを確実にすることが重要である。プレートの側面又は上部にサンプル材料が存在する場合、この余分な材料を静かに除去する。Ｓｏｌｖｅｎｔ  Ｔｒａｐ  Ｃｏｖｅｒを平行板に注意深く適用する。
【０１６５】
使用される機器の手順及び設定（ＩＰＳ）は、以下のとおりである。
１）「環境制御」のラベル下のコンディショニング工程（サンプルの事前条件）：「温度」は６５℃であり、「固有の設定値」は選択されず、「浸漬時間」は１０．０秒であり、「温度を待つ」が選択され、「軸方向の力を待つ」のラベルの下では、「軸方向の力を待つ」は選択されず、「事前剪断オプション」のラベルの下では、「事前剪断を実行する」は選択されず、「平衡化」のラベルの下で、「事前剪断を実行する」が選択され、「持続時間」は１２０秒である。
２）「環境制御」のラベルの下のフローピーク保持工程：「温度は２５℃であり、「固有の設定値」が選択され、「浸漬時間」は０．０秒であり、「温度のための水」は選択されず、「試験パラメータ」のラベルの下では、「持続時間」は６０秒であり、「剪断速度」は２．７６  １／ｓｅｃであり、「固有の初期値」は選択されず、「点の数」は２０であり、「制御された進行速度」のラベルの下で、「モータモード」はオートであり、「データ取得」のラベルの下で、「ステップの終了」は、ゼロのトルクであり、「迅速なサンプリング」及び「画像の保存」は選択されず、「ステップ終了」のラベルの下では、「ラベルのチェック：可」は選択されず、「平衡：可」又は「工程の反復：可」が選択されない。
３）更なる温度におけるサンプルの粘度を測定するために、上記の工程＃１「コンディショニング工程」は、次の工程としてプログラムされ、「温度」は、６０Ｃ（「環境制御」の下）に設定される。他の全てのパラメータは、同じである。
４）フローピーク保持工程は、上記の工程＃２に記載されたように、この新たな温度に対して正確に繰り返される。
５）コンディショニング工程で以下の温度：５５℃、５３℃、５２℃、５１℃、５０℃、４９℃、４８℃を使用して、工程＃３及び＃４を継続する。
【０１６６】
データを収集した後、データセットは、ＴＲＩＯＳソフトウェアで開かれる。データ点は、以下の方法で分析される。
・データのピーク保持タブでは、ピーク保持率−１（６５℃で得られたデータに対応する）を選択する。Ｐａ・ｓの単位で表される粘度の平均値を報告する。
・所望であれば、この分析を繰り返して、評価された更なる温度の平均粘度値を得る。
【０１６７】
測定された個々の粒子のセットからの個々の粒子の報告された粘度の値は、３つの独立した粘度測定（すなわち、３つの複製サンプル調製物）からの平均粘度であり、Ｐａ・ｓの単位で表される。
【０１６８】
粒子溶解及び摩擦係数試験
粒子の試料を調製して、水中の粒子溶解時間を判定した。速度混合カップ（Ｍａｘ  １００  ＳＰＥＥＤＭＩＸ  Ｃｕｐ）中に重量平均分子量９０００を有するポリエチレングリコールを提供し、８０℃の温度を有する乾燥器内に、材料のカップを一晩融解させることによって試料を調製した。ポリエチレングリコールの速度カップを朝乾燥器から取り出し、次いで、第四級アンモニウム化合物及びカチオン性ヒドロキシエチルセルロースを速度混合カップに添加した。ポリエチレングリコール、第四級アンモニウム化合物、及びカチオン性ヒドロキシエチルセルロースの速度カップを、８０℃の温度を有する乾燥器に４時間置いた。材料の速度カップを乾燥器から取り出し、１分当たり３５００回転で３０秒間、ＳＰＥＥＤＭＩＸＥＲ  ＤＡＣ  １５０  ＦＶＣ−Ｋ（ＦＬＡＫ  ＴＥＫ  Ｉｎｃ．）に入れた。次いで、混合物を、最初に室温であったゴム金型上に直ちに注ぎ、スパチュラでゴム成形型内の凹部に広げた。混合物は、ゴム成形型の凹部内に硬化して粒子を形成する。硬化した粒子をゴム成形型から除去した。成形型の形状は、５．０ｍｍの直径及び２．５ｍｍの高さを有する扁球であった。
【０１６９】
粒子溶解時間試験は、以下のように実施した。５００ｍＬの２５℃、１３７百万分率の硬度を６００ｍＬビーカーに入れた。４１ｍｍ×８ｍｍの撹拌棒をビーカーに入れた。次いでビーカーを撹拌プレート上に置き、毎分４００回転で撹拌した。プロクター＆ギャンブル社から入手可能な０．４ｍＬのＴＩＤＥ  ＦＲＥＥ洗剤を添加し、３０秒間混合した。それぞれ３８ｍｇの＋／−３ｍｇの質量を有する５つの粒子をビーカーに同時に添加し、タイマーを始動させた。混合物が安定した外観を得た時間を目視の観察によって判定し、粒子溶解時間として記録した。粒子の溶解時に第四級アンモニウム化合物の小球が観察された。
【０１７０】
参照のために、９０００の重量平均分子量を有するポリエチレングリコール１００重量％からなる粒子は、１１分の粒子溶解時間を有した。
【０１７１】
表１は、様々な調製された粒子試料の粒子溶解時間を列挙する。溶液中に洗剤を含まない分散試験方法に対して洗剤を含む溶液に粒子が溶解した表１の溶解試験結果をベンチマークするために、溶解時間を、脚注４の下の一連の粒子について測定し、結果を括弧内に示した。その一連の粒子に関して、洗剤を含有する溶液中の溶解時間及び分散時間は、第四級アンモニウム化合物の重量パーセントを増加させると増加する傾向がある。
【０１７２】
【表２】
2021504595.tif 000013
１４００ｋＤａの重量平均分子量、０．１８の電荷密度、及び０．２８％のアニードログルコース反復単位当たりの窒素の平均重量パーセント（Ｄｏｗ  Ｃｈｅｍｉｃａｌから入手可能なポリマーＰＫ）を有するカチオン性ヒドロキシエチルセルロース。
２ＤＥＥＤＭＡＣ（ジ−タローオイルエタノールエステルジメチルアンモニウムクロリド）、この場合脂肪酸部分がヨウ素価約１８〜２２；約２０を有する。（約９重量％のエタノール及び３重量％のココナッツ油による）。
３ＲＥＷＯＱＵＡＴ  ＤＩＰ  Ｖ  ２０  Ｍ  ＣＯＣ、ＥＶＯＮＩＫから入手可能；ビス−（２−ヒドロキシプロピル）−ジメチルアンモニウムメチルスルフェート脂肪酸エステル、
【０１７３】
【化１０】
2021504595.tif 000014
式中、各Ｒ１及びＲ２は、それぞれ独立してＣ１５〜Ｃ１７であり、Ｃ１５〜Ｃ１７は不飽和又は飽和、分枝状又は直鎖状、置換又は非置換である。
４８０重量％の脚注５の物質及び０のヨウ素価を有する２０重量％の脂肪酸のブレンド（ステアリン酸とパルミチン酸との脂肪酸のブレンド）。
５Ｃ１８不飽和ＤＥＥＨＭＡＭＳ（ジエチルエステルヒドロキシエチルメチルアンモニウムメチルスルホン酸塩）、ＥＶＯＮＩＫ製。
６ＤＥＥＤＭＡＣ（ジ−タローオイルエタノールエステルジメチルアンモニウムクロリド）、この場合脂肪酸部分が約５０〜６０；約５６。（約１３重量％エタノール）のヨウ素価を有する。
７括弧内で報告される時間は、粒子溶解時間と対照的に洗剤組成物を含まない溶液中で測定される分散時間である。
ａ６０分後に約２５％だけ溶解した。
ｂは、６０分後に約５０％だけ溶解した。
ｃ粒子の試料は柔らかく、取り扱い、パッケージ、輸送、及び保存が困難である可能性が高い。
【０１７４】
表１に示すように、ヨウ素価が増加するにつれて、粒子溶解時間は減少する傾向がある。更に、粒子溶解時間は、ポリエチレングリコールの重量平均分子量の減少と共に減少する傾向がある。更に、粒子溶解時間は、第四級アンモニウム化合物の重量パーセントを増加させると増加する傾向がある。第四級アンモニウム化合物の小球は、より高い重量分率と比較して、第四級アンモニウム化合物のより低い重量分率で小さくなる傾向があることも観察された。更に、重量平均分子量が９０００であるポリエチレングリコールを含む粒子は、重量平均分子量が４０００又は２０００であるポリエチレングリコールを含む粒子と比較して、第四級アンモニウム化合物の小球が小さくなる傾向があったことが観察された。更に溶解試験を行って、脂肪酸及びジプロピレングリコールを粒子に添加する効果を評価した。溶解試験は、表１の組成物に使用されるものと同じ方法で実施した。
【０１７５】
【表３】
2021504595.tif 000015
【０１７６】
表２に示されるように、当該材料の２４重量％の粒子は、当該材料の３０重量％の粒子よりも低い粒子溶解時間を有した。
【０１７７】
表２に記載のものと同じ組成を有する溶解粒子を含有する液体において洗浄した１００％テリー織布の摩擦係数を評価した。各組成物について、１０枚の複製布地を洗浄し、摩擦係数を測定した。
【０１７８】
図１は、それぞれの溶解した粒子２０ｇと、５０ｇのＴＩＤＥ  ＯＲＩＧＩＮＡＬ  ＳＣＥＮＴとを含有する溶液中で洗浄されたテリー布の平均摩擦係数のグラフである。標準偏差のプラスマイナスを表すバーも示されている。
【０１７９】
図１に示されるように、第四級アンモニウム化合物を含む溶解粒子２０ｇを加えたＴＩＤＥ  ＯＲＩＧＩＮＡＬ  ＳＣＥＮＴ５０ｇを含有する液体で洗浄されたテリー織布は、洗剤のみの中で洗浄されたテリー布の摩擦係数と比較して、より低い摩擦係数を有した。特に、６重量％の脂肪酸を含むタイプＢという呼称の粒子は、脂肪酸を含まないタイプＤという呼称の粒子よりも摩擦係数が低くなり、両方のタイプが第四級アンモニウム化合物の同じ重量分率を有する。また、表２に示すように、これらのタイプＢ及びタイプＤの粒子は、ほぼ同じ平均粒子溶解時間を有した。したがって、タイプＤの粒子を超えるタイプＢの粒子を使用することによって得られる摩擦係数の更なる低減の効果は、粒子溶解時間の対応する増加なしに達成され得る。
【０１８０】
粒子形成に対する６５℃での組成物の粘度の効果を評価するために、粒子の溶融した前駆材料を平らな実験室用のベンチトップに落下させ、冷却させた。６５℃の組成物の粘度の値を表３に示す。
【０１８１】
【表４】
2021504595.tif 000016
【０１８２】
粒子の写真が、図２に示されている。図２に示すように、タイプＢの粒子とタイプＣの粒子は６５℃でそれぞれ３．９２及び３．９９の粘度を有し、形成された粒子は、少なくとも１つの実質的に平坦な表面を有していた。タイプＡの粒子は、堆積された表面上でボールアップする傾向がある。半球状又は圧縮半球形状を有する粒子は、より丸い粒子又は塊状の粒子と比較して、より低次の分散時間を有し得る。タイプＤの粒子の一部は、処理、梱包、出荷、棚、家の輸送、及び注入の間に破壊され得る突出部を有し、これは粒子から粉塵が形成されてしまう可能性がある。
【０１８３】
布地柔軟化効果を与えるために粒子の有効性に対するカチオン性ポリマーの効果を評価するために、表４に列挙した試験の強打を実施した。中国のＨａｉｅｒのＸＱＳ７５−ＢＹＤ１２２８洗濯機を使用した。各機械を、１０分間の浸漬期間、１４分の洗浄撹拌期間、及び２つの別個の５分間のすすぎ（各すすぎのための排水及び充填水）を含む通常の単一サイクルを実行するように設定した。使用した水は、全ての浸漬、洗浄、すすぎ工程について、２５７ｐｐｍの硬度及び２５℃であった。各工程における水の体積は、３０リットルであった。総布地洗濯物重量は、１．７ｋｇ（１０個の試験布地手洗いタオルテリー織布を含む）であり、残りのバラストは、半分はコットン布地のみ、半分は５０／５０ポリコットンブレンドからなる）であった。使用した洗剤は、中国（Ｔｈｅ  Ｐｒｏｃｔｅｒ＆Ｃｏｍｐａｎｙにより製造されている）からのＡＲＩＥＬ  ＭＡＴＩＣ液体洗剤であった。洗浄水を充填しながら、６４ｇの洗剤を洗浄水に投入した。また、洗剤を添加した後、１２．５ｇの評価された粒子を加え、続いて布地の洗濯物を加えた。水の充填が完了した後、機械は浸漬期間に入った。これに続いて、洗浄撹拌（通常設定）、及び各すすぎ工程（対応するスピンサイクルで）を行った。洗浄プロセスが完了した後、布地を除去した。試験布地テリー織布を、２１℃／５０％相対湿度制御室内で３６〜４８時間ライン乾燥した。試験布地のテリー布を平衡化した後、各テリーの摩擦係数を評価した。動摩擦係数は、テリー布地から切断された見本をスレッドに取り付け、スレッドを固定した速度で残りのテリー布地の一部分に掛けてドラッグすることにより、Ｔｈｗｉｎｇ  Ａｌｂｅｒｔ  Ｆｒｉｃｔｉｏｎ／Ｐｅｅｌ  Ｔｅｓｔｅｒ  ＦＰ−２２５０を用いて測定した。表４〜表７に報告された動摩擦係数は全て、同じ方法及び機器を使用して測定した。それぞれの製品で洗浄した１０個のテリー布地の平均を表４に報告する。
【０１８４】
【表５】
2021504595.tif 000017
１ＤＥＥＤＭＡＣ（ジ−タローオイルエタノールエステルジメチルアンモニウムクロリド）、この場合脂肪酸部分が約１８〜２２、例えば２０のヨウ素価を有する。（約９重量％のエタノール及び３重量％のココナッツ油による）。
２４００ｋＤａの重量平均分子量、０．１８の電荷密度、及び０．２８％のアニードログルコース反復単位当たりの窒素の平均重量パーセントを有する、カチオン性ヒドロキシエチルセルロース。
【０１８５】
表４に示すように、第四級アンモニウム化合物を２０重量％含有する粒子、３重量％のカチオン性ポリマー、９０００の重量平均分子量を有する７７重量％のポリエチレングリコールは、洗剤単独で洗浄されたテリー布よりも低い摩擦係数を有した。更に、第四級アンモニウム化合物とカチオン性ポリマーとの組み合わせは、カチオン性ポリマーを含まない粒子と比較して、低い摩擦係数をもたらしている。
【０１８６】
布地柔軟化効果を与えるために様々な第四級アンモニウム化合物の有効性を評価するために、表５に列挙した試験の強打を実施した。北米のＫｅｎｍｏｒｅ  ８０シリーズのトップローディング式洗濯機を使用した。各機械を、１２分間の洗浄撹拌期間及び１回の３分間のすすぎを含む通常の単一サイクルを実行するように設定した。使用した水は、洗浄用は１３７ｐｐｍの硬度及び２５℃、すすぎ用は１５．５℃であった。各工程における水の体積は、６４リットルであった。総布地洗濯物重量は、３．６ｋｇ（１０個の試験布地手洗いタオルテリー織布を含む）であり、残りのバラストは、半分はコットン布地のみ、半分は５０／５０ポリコットンブレンドからなる）であった。使用した洗剤は、（Ｔｈｅ  Ｐｒｏｃｔｅｒ＆Ｃｏｍｐａｎｙにより製造されている）ＴＩＤＥ  ＯＲＩＧＩＮＡＬ  ＳＣＥＮＴ液体洗剤であった。洗浄水を充填しながら、８４．３ｇの洗剤を洗浄水に投入した。また、洗剤を添加した後、３０．８ｇの評価された粒子を加え、続いて布地洗濯物を加えた。水の充填が完了した後、機械が浸漬期間に入った。ＤＯＷＮＹの処理のために、すすぎ水が２／３充填されたときに、Ｐｒｏｃｔｅｒ＆Ｇａｍｂｌｅ  Ｃｏｍｐａｎｙから入手可能なＤＯＷＮＹをすすぎサイクルに添加し、ＤＯＷＮＹ４８．５ｇを投入した。これに続いて、洗浄撹拌（通常設定）、及びすすぎ工程（対応するスピンサイクルで）を行った。洗浄プロセスが完了した後、布地を除去した。試験布地を、Ｋｅｎｍｏｒｅ乾燥機でコットン／高の設定で５０分間機械乾燥させた。次いで、試験布地を７０Ｆ／５０％相対湿度制御室内で２４時間平衡化した。試験布地のテリー布を平衡化した後、各テリーの摩擦係数を評価した。それぞれの製品で洗浄した１０個のテリー布地の平均を表５にて報告する。
【０１８７】
この試験を北米のＷｈｉｒｌｐｏｏｌ  Ｄｕｅｔ  ９２００  ＨＥフロントローディング式洗濯機で繰り返した。各機械を、１５分の洗浄撹拌期間、及び２分の３分間のすすぎ工程を含む通常の単一サイクルを実行するように設定した。使用した水は、洗浄用は１３７ｐｐｍの硬度及び２５℃、すすぎ用は１５．５℃であった。各工程における水の体積は、約１９リットルであった。総布地洗濯物重量は、３．６ｋｇ（１０個の試験布地手洗いタオルテリー織布を含む）であり、残りのバラストは、半分はコットン布地のみ、半分は５０／５０ポリコットンブレンドからなる）であった。評価されている粒子３０．８ｇを、洗濯機のドアを閉鎖して洗浄サイクルを開始する前に、布地洗濯物と共に添加した。使用した洗剤は、（Ｔｈｅ  Ｐｒｏｃｔｅｒ＆Ｃｏｍｐａｎｙにより製造されている）ＴＩＤＥ  ＯＲＩＧＩＮＡＬ  ＳＣＥＮＴ  ＨＥ液体洗剤であった。洗剤ディスペンサー引き出しを介して８４．３ｇの洗剤を投入した。ＤＯＷＮＹ  ＡＰＲＩＬ  ＦＲＥＳＨの処理のために、Ｐｒｏｃｔｅｒ＆Ｇａｍｂｌｅ  Ｃｏｍｐａｎｙから入手可能なＤＯＷＮＹ  ＡＰＲＩＬ  ＦＲＥＳＨを、布地柔軟剤ディスペンサー引き出しを介して第２のすすぎ工程に添加し、ＤＯＷＮＹに４８．５ｇで投入した。洗浄プロセスが完了した後、布地を除去した。試験布地を、Ｋｅｎｍｏｒｅ乾燥機でコットン／高の設定で５０分間機械乾燥させた。次いで、試験布地を２１℃／５０％相対湿度制御室内で２４時間平衡化した。試験布地のテリー布を平衡化した後、各テリーの摩擦係数を評価した。それぞれの製品で洗浄した１０個のテリー布地の平均を表５にて報告する。
【０１８８】
【表６】
2021504595.tif 000018
１Ｃ１８不飽和ＤＥＥＨＭＡＭＳ（ジエチルエステルヒドロキシエチルメチルアンモニウムメチルスルホン酸塩）、ＥＶＯＮＩＫ製。
２０のヨウ素価を有する脂肪酸（ステアリン酸とパルミチン酸との脂肪酸のブレンド）。
３４００ｋＤａの重量平均分子量、０．１８の電荷密度、及び０．２８％のアニードログルコース反復単位当たりの窒素の平均重量パーセントを有する、カチオン性ヒドロキシエチルセルロース。
４ＲＥＷＯＱＵＡＴ  ＤＩＰ  Ｖ  ２０  Ｍ  ＣＯＣ、ＥＶＯＮＩＫから入手可能；ビス−（２−ヒドロキシプロピル）−ジメチルアンモニウムメチルスルフェート脂肪酸エステル、
【０１８９】
【化１１】
2021504595.tif 000019
式中、各Ｒ１及びＲ２は、それぞれ独立してＣ１５〜Ｃ１７であり、Ｃ１５〜Ｃ１７は不飽和又は飽和、分枝状又は直鎖状、置換又は非置換である。
【０１９０】
表５に示すように、様々な洗浄条件下で試験した粒子のそれぞれについて、洗浄に提供された粒子は、洗剤組成物のみを使用する処理と比較して、テリー布のより低い平均摩擦係数をもたらした。更に、驚くべきことに、粒子及び洗浄条件の特定の配合に応じて、粒子は、液体布地柔軟剤に匹敵する柔軟化の効果を与えることができる。
【０１９１】
粒子配合物の一部としての合成カチオン性ポリマーの有効性を評価するために、表６に列挙した試験の強打を実施した。北米のＫｅｎｍｏｒｅ  ６００シリーズのトップローディング式洗濯機を使用した。以下の詳細に従って、試験布地の柔軟性を複数回の洗浄サイクルにわたって評価するために、同じ試験布地を使用して３回の完全な洗浄複製サイクルを実施した。各機械を、１２分間の洗浄撹拌期間及び１回の３分間のすすぎを含む通常の単一サイクルを実行するように設定した。使用した水は、洗浄用は１３７ｐｐｍの硬度及び２５℃、すすぎ用は１５．５℃であった。各工程における水の体積は、６４リットルであった。総布地洗濯物重量は、２．５ｋｇ（１０個の試験布地手洗いタオルテリー織布を含む）であり、残りのバラストは、半分はコットン布地のみ、半分は５０／５０ポリコットンブレンドからなる）であった。使用した洗剤は、（Ｔｈｅ  Ｐｒｏｃｔｅｒ＆Ｃｏｍｐａｎｙにより製造されている）ＴＩＤＥ  ＦＲＥＥ液体洗剤であった。洗浄水を充填しながら、５０．０ｇの洗剤を洗浄水に投入した。また、洗剤を添加した後、２８．６ｇの評価された粒子を加え、続いて布地洗濯物を加えた。水の充填が完了した後、機械が浸漬期間に入った。これに続いて、すすぎ工程（対応するスピンサイクルで）を行った。洗浄プロセス全体が完了した後、布地を除去した。試験布地を、Ｋｅｎｍｏｒｅ乾燥機でコットン／高の設定で５０分間機械乾燥させた。（洗浄及び乾燥サイクルは、次の工程に続く前に、同じ試験布地で２回繰り返した。）次いで、試験布地を２１℃／５０％相対湿度制御室内で２４時間平衡化した。試験布地のテリー布を平衡化した後、各テリーの摩擦係数を評価した。それぞれの製品で洗浄した１０個のテリー布地の平均を表６にて報告する。
【０１９２】
【表７】
2021504595.tif 000020
１Ｃ１８不飽和ＤＥＥＨＭＡＭＳ（ジエチルエステルヒドロキシエチルメチルアンモニウムメチルスルホン酸塩）、ＥＶＯＮＩＫ製。
２０のヨウ素価を有する脂肪酸（ステアリン酸とパルミチン酸との脂肪酸のブレンド）。
３合成カチオン性ポリマーＭＥＲＱＵＡＴ  ２８０，ＤＡＤＭＡＣ／ＡＡ、Ｌｕｂｒｉｚｏｌ，Ｗｉｃｋｌｉｆｆｅ，Ｏｈｉｏ、米国から入手可能。（水性４１％活性）。
【０１９３】
表６に示すように、様々な洗浄条件下で試験した粒子のそれぞれについて、洗浄に提供された粒子は、洗剤組成物のみを使用する処理と比較して、テリー布のより低い平均摩擦係数をもたらした。
【０１９４】
粒子配合物の一部としての合成カチオン性ポリマーの有効性を更に評価するために、表７に列挙した試験の強打を実施した。北米のＫｅｎｍｏｒｅ  ６００シリーズのトップローディング式洗濯機を使用した。以下の詳細に従って、試験布地の柔軟性を複数回の洗浄サイクルにわたって評価するために、同じ試験布地を使用して３回の完全な洗浄複製サイクルを実施した。各機械を、１２分間の洗浄撹拌期間及び１回の３分間のすすぎを含む通常の単一サイクルを実行するように設定した。使用した水は、洗浄用は１３７ｐｐｍの硬度及び２５℃、すすぎ用は１５．５℃であった。各工程における水の体積は、６４リットルであった。総布地洗濯物重量は、３．８ｋｇ（１０個の試験布地手洗いタオルテリー織布を含む）であり、残りのバラストは、半分はコットン布地のみ、半分は５０／５０ポリコットンブレンドからなる）であった。使用した洗剤は、（Ｔｈｅ  Ｐｒｏｃｔｅｒ＆Ｃｏｍｐａｎｙにより製造されている）ＴＩＤＥ  ＦＲＥＥ液体洗剤であった。洗浄水を充填しながら、８５ｇの洗剤を洗浄水に投入した。また、洗剤を添加した後、２８．６ｇの評価された粒子を加え、続いて布地洗濯物を加えた。水の充填が完了した後、機械が浸漬期間に入った。これに続いて、すすぎ工程（対応するスピンサイクルで）を行った。洗浄プロセス全体が完了した後、布地を除去した。試験布地を、Ｋｅｎｍｏｒｅ乾燥機でコットン／高の設定で５０分間機械乾燥させた。（洗浄及び乾燥サイクルは、次の工程に続く前に、同じ試験布地で２回繰り返した。）次いで、試験布地を２１℃／５０％相対湿度制御室内で２４時間平衡化した。試験布地のテリー布を平衡化した後、各テリーの摩擦係数を評価した。それぞれの製品で洗浄した１０個のテリー布地の平均を表７にて報告する。
【０１９５】
【表８】
2021504595.tif 000021
１ＤＥＥＤＭＡＣ（ジ−タローオイルエタノールエステルジメチルアンモニウムクロリド）、この場合脂肪酸部分が約１８〜２２、約２０を有する。（約９重量％のエタノール及び３重量％のココナッツ油）。
２合成カチオン性ポリマーＭＥＲＱＵＡＴ  ２８０，ＤＡＤＭＡＣ／ＡＡ、Ｌｕｂｒｉｚｏｌ，Ｗｉｃｋｌｉｆｆｅ，Ｏｈｉｏ、米国から入手可能、４１％活性。
３４００ｋＤａの重量平均分子量、０．１８の電荷密度、及び０．２８％のアニードログルコース反復単位当たりの窒素の平均重量パーセントを有するカチオン性ヒドロキシエチルセルロース
【０１９６】
表７で試験した粒子のそれぞれについて、洗浄中に提供された粒子は、洗剤組成物のみを使用する処理と比較して、テリー布のより低い平均摩擦係数をもたらした。更に、評価された第四級アンモニウム化合物のカチオン性ポリマーを含むと、平均摩擦係数が著しく低下した。
【０１９７】
驚くべきことに、観察される柔軟化効果は、摩擦係数の減少として明らかになり、洗浄サブサイクルに提供された粒子によって達成され得る。上述のように、洗浄を通して粒子を提供することは、すすぎを通して別個の液体布地柔軟化組成物を与えることと比較して、使用者にとってより便利であり得る。更に、驚くべきことに、このような柔軟化効果は、洗剤組成物を含有するアニオン性界面活性剤の存在下で四級アンモニウム化合物が与えられるときに予想され得るように、白色度に最小限の又は許容可能な負の影響で達成することができる。したがって、本明細書に開示される粒子は、衣類が洗濯機に装填される前、最中、又は直後に、かつ扉が閉じられる前に、洗濯機に簡便に分配され得る。粒子は、その質量に起因して、洗濯機のドラム内に適切に分配されるのに十分な大きさであり得る。粒子はまた、液体布地柔軟剤があまり汚れないように、一部の消費者によって知覚され得る。
【０１９８】
実施例／組み合わせ
以下に実施例を示す。
１．複数の粒子を含む組成物であって、
約２５重量％〜約９４重量％の水溶性担体と、
約５重量％〜約４５重量％の第四級アンモニウム化合物と、
約０．５重量％〜約１０重量％のカチオン性ポリマーと
を含み、
当該複数の粒子が、当該第四級アンモニウム化合物及び当該カチオン性ポリマーのうちの少なくとも１つを含む個々の粒子を含み、
当該個々の粒子が、当該第四級アンモニウム化合物及び当該カチオン性ポリマーのうちの少なくとも１つの重量分率で互いに異なり、
当該個々の粒子はそれぞれ、約１ｍｇ〜約１ｇの質量を有する組成物。
２．当該第四級アンモニウム化合物が、約１８〜約６０、任意に約２０〜約６０、好ましくは約２０〜約５６、より好ましくは約２０〜約４２、より好ましくは約２０〜約３５のヨウ素価を有する親脂肪酸化合物から形成される、パラグラフＡに記載の組成物。
３．当該第四級アンモニウム化合物がエステルの第四級アンモニウム化合物である、パラグラフＡ又はＢに記載の組成物。
４．当該個々の粒子が約２５℃〜約１２０℃の融解の開始を有する、パラグラフＡ〜Ｃのいずれか一項に記載の組成物。
５．当該複数の粒子が、当該第四級アンモニウム化合物を約１０重量％〜約４０重量％含む、パラグラフＡ〜Ｄのいずれか一項に記載の組成物。
６．当該粒子が、約１重量％〜約５重量％のカチオン性ポリマーを含む、パラグラフ段落Ａ〜Ｅのいずれか一項に記載の組成物。
７．当該カチオン性ポリマーがカチオン性多糖類である、パラグラフＡ〜Ｆのいずれか一項に記載の組成物。
８．当該水溶性担体が、ポリエチレングリコール、酢酸ナトリウム、重炭酸ナトリウム、塩化ナトリウム、ケイ酸ナトリウム、ポリプロピレングリコールポリオキソアルキレン、ポリエチレングリコール脂肪酸エステル、ポリエチレングリコールエーテル、硫酸ナトリウム、デンプン、及びこれらの混合物からなる群から選択される、パラグラフＡ〜Ｇのいずれか一項に記載の組成物。
９．当該担体が、約２０００〜約１３０００の重量平均分子量を有するポリエチレングリコールである、パラグラフＡ〜Ｈのいずれか一項に記載の組成物。
１０．当該粒子が、約１重量％〜約４０重量％の脂肪酸を更に含む、パラグラフＡ〜Ｉのいずれか一項に記載の組成物。
１１．当該第四級アンモニウム化合物が、ジ−（タローオイルオキシエチル）−Ｎ，Ｎ−メチルヒドロキシエチルアンモニウムメチルサルフェートである、パラグラフＡ〜Ｊのいずれか一項に記載の組成物。
１２．当該カチオン性ポリマーがカチオン性多糖類であり、当該カチオン性多糖類が、トリメチルアンモニウム基で置換されたエポキシドと反応したヒドロキシエチルセルロースのポリマー状第四級アンモニウム塩である、パラグラフＡ〜Ｋのいずれか一項に記載の組成物。
１３．当該粒子が、約１０重量％未満の水である、パラグラフＡ〜Ｌのいずれか一項に記載の組成物。
１４．当該粒子が約３０分未満の分散時間を有する、パラグラフＡ〜Ｍのいずれか一項に記載の組成物。
１５．当該水溶性担体が、水溶性ポリマーである、パラグラフＡ〜Ｎのいずれか一項に記載の組成物。
１６．当該粒子が、非封入香料、ジプロピレングリコール、脂肪酸、及びこれらの混合物からなる群から選択される材料を更に含む、パラグラフＡ〜Ｏのいずれか一項に記載の組成物。
１７．当該個々の粒子が、実質的に均質又は均質に構造化された個々の粒子である、パラグラフＡ〜Ｐのいずれか一項に記載の組成物。
１８．当該粒子が、最大寸法と最小寸法との比率が約１０〜１である、パラグラフＡ〜Ｑのいずれか一項に記載の組成物。
１９．当該個々の粒子の溶融物が、６５℃で約１Ｐａ〜約１０Ｐａの粘度を有する、パラグラフＡ〜Ｒのいずれか一項に記載の組成物。
２０．当該複数の粒子が、少なくとも２つの当該個々の粒子のセットを含み、当該個々の粒子の第１のセットは、当該水溶性担体と当該第四級アンモニウム化合物とを含み、当該個々の粒子の第２のセットは、当該水溶性担体及び当該カチオン性ポリマーを含み、当該カチオン性ポリマーが、当該個々の粒子の当該第２のセット中に、当該個々の粒子の当該第１のセットよりも大きい重量分率で存在する、パラグラフＡ〜Ｓのいずれか一項に記載の組成物。
２１．当該複数の粒子が、当該個々の粒子の第１のセットと当該個々の粒子の第２のセットを含み、当該個々の粒子の当該当該第１のセットは、当該水溶性担体と当該第四級アンモニウム化合物とを含み、当該個々の粒子の当該第２のセットは、当該水溶性担体及び当該カチオン性ポリマーを含み、当該第四級アンモニウム化合物が、当該個々の粒子の当該第１のセット中に、当該個々の粒子の当該第２のセットよりも大きい重量分率で存在する、パラグラフＡ〜Ｓのいずれか一項に記載の組成物。
２２．当該複数の粒子が、当該個々の粒子の第１のセットと当該個々の粒子の第２のセットを含み、当該個々の粒子の当該第１のセットは、当該水溶性担体と当該第四級アンモニウム化合物とを含み、当該カチオン性ポリマーを実質的に含まず、当該個々の粒子の当該第２のセットは当該水溶性担体を含み、当該カチオン性ポリマーは当該第四級アンモニウム化合物を実質的に含まない、パラグラフＡ〜Ｓのいずれか一項に記載の組成物。
２３．衣料品を処理するためのプロセスであって、
洗濯機に衣料品を提供する工程と、当該洗濯機の洗浄サブサイクル中の当該衣料品を、パラグラフＡ〜Ｖのいずれか一項に記載の組成物と接触させる工程とを含むプロセス。
【０１９９】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【０２００】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０２０１】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１】
2021504595.tif 000022
【図２】
2021504595.tif 000023
【国際調査報告】
2021504595.tif 000024
2021504595.tif 000025
2021504595.tif 000026